FR 2989510 A1 20131018 FR 1300834 A 20130410 CONDENSATEUR A ELECTROLYTE SOLIDE A STABILITE MECANIQUE RENFORCEE DANS DES CONDITIONS EXTREMES Demandes apparentées La présente demande revendique la priorité des demandes provisoires U.S. n° de série 61/622 651 déposée le 11 avril 2012 et 61/659 529 déposée le 14 juin 2012. Arrière-plan de l'invention Les condensateurs à électrolyte (par exemple, les condensateurs au tantale) sont de plus en plus utilisés dans la conception de circuits en raison de leurs rendement volumétrique, fiabilité et compatibilité entre procédés. Par exemple, un type de condensateur qui a été développé est un condensateur à électrolyte solide qui inclut une anode (par exemple, de tantale), un film d'oxyde diélectrique (par exemple, de pentoxyde de tantale, Ta2O5) formé sur l'anode, une couche d'électrolyte solide, et une cathode. La couche d'électrolyte solide peut être formée d'un polymère conducteur, tel que décrit dans les brevets U.S. n° 5 457 862 de Sakata et al., 5 473 503 de Sakata et al., 5 729 428 de Sakata et al. et 5 812 367 de Kudoh et al. Malheureusement, toutefois, la stabilité de tels électrolytes solides est médiocre aux hautes températures en raison de la tendance à passer d'un état dopé à un état non dopé, ou vice versa. En réponse à ces problèmes et à d'autres problèmes, on a développé des condensateurs qui sont obturés hermétiquement pour limiter le contact de l'oxygène avec le polymère conducteur pendant l'emploi. La publication de brevet U.S. n° 2009/0 244 812 de Rawal et al., par exemple, décrit un ensemble de condensateur qui inclut un condensateur à polymère conducteur qui est enfermé et est obturé hermétiquement au sein d'un boîtier en céramique en présence d'un gaz inerte. Selon Rawal et al., le boîtier en céramique limite la quantité d'oxygène et d'humidité fournie au polymère conducteur si bien qu'il est moins susceptible de s'oxyder dans des environnements à haute température, ce qui augmente la stabilité thermique de l'ensemble de condensateur. Malgré les bénéfices atteints, toutefois, des problèmes demeurent néanmoins. Par exemple, le condensateur peut quelquefois devenir mécaniquement instable dans des conditions extrêmes (par exemple, haute température au-delà de 175°C et/ou haute tension au-delà d'environ 35 volts), conduisant à une déstratification depuis la carte de circuit et à une médiocre performance électrique. En tant que tel, il existe actuellement un besoin concernant un ensemble de condensateur à électrolyte solide ayant une performance améliorée dans des conditions extrêmes. Résumé de l'invention En conformité avec un mode de réalisation de la présente invention, il est décrit un ensemble de condensateur qui comprend un élément de condensateur comprenant une anode formée d'un corps poreux fritté anodiquement oxydé et d'un électrolyte solide revêtant l'anode. L'ensemble comprend également un boîtier qui définit une cavité intérieure au sein de laquelle l'élément de condensateur est positionné et est obturé hermétiquement. Le boîtier contient une surface ayant une dimension dans une direction longitudinale et une dimension dans une direction transversale, la surface définissant en outre une périphérie externe. Une terminaison d'anode est en connexion électrique avec le corps d'anode, la terminaison d'anode contenant une portion de terminaison d'anode externe qui est localisée à proximité de la surface du boîtier. Une terminaison de cathode est en connexion électrique avec l'électrolyte solide, la terminaison de cathode contenant une portion de terminaison de cathode externe qui est localisée à proximité de la surface du boîtier. La portion de terminaison d'anode externe, la portion de terminaison de cathode externe, ou les deux s'étendent vers l'extérieur au-delà de la périphérie externe de la surface de boîtier dans la direction transversale sur une certaine distance. En conformité avec un autre mode de réalisation de la présente invention, il est décrit un ensemble de condensateur qui comprend un élément de condensateur comprenant une anode formée d'un corps poreux fritté anodiquement oxydé et d'un électrolyte solide revêtant l'anode. L'ensemble comprend également un boîtier qui définit une cavité intérieure au sein de laquelle l'élément de condensateur est positionné et est obturé hermétiquement en présence d'une atmosphère gazeuse qui contient un gaz inerte. Le boîtier contient une surface inférieure ayant une dimension dans une direction longitudinale et une dimension dans une direction transversale, la surface inférieure définissant en outre une périphérie externe. Une terminaison d'anode est en connexion électrique avec le corps d'anode, la terminaison d'anode contenant une portion de terminaison d'anode externe qui est localisée à proximité et est disposée dans un plan généralement parallèle à la surface inférieure du boîtier. La portion de terminaison d'anode externe s'étend vers l'extérieur au-delà de la périphérie externe de la surface de boîtier dans la direction transversale sur une première distance. Une terminaison de cathode est en connexion électrique avec l'électrolyte solide, la terminaison de cathode contenant une portion de terminaison de cathode externe qui est localisée à proximité et est disposée dans un plan généralement parallèle à la surface inférieure du boîtier. La portion de terminaison de cathode externe s'étend vers l'extérieur au-delà de la périphérie externe de la surface de boîtier dans la direction transversale sur une seconde distance. En conformité avec encore un autre mode de réalisation de la présente invention, il est divulgué un ensemble de condensateur qui comprend un élément de 10 condensateur comprenant une anode formée d'un corps poreux fritté anodiquement oxydé et d'un électrolyte solide revêtant l'anode. L'ensemble comprend également un boîtier qui définit une cavité intérieure au sein de laquelle l'élément de condensateur est positionné et 15 est obturé hermétiquement. Le boîtier contient une surface ayant une dimension dans une direction longitudinale et une dimension dans une direction transversale, la surface définissant en outre une périphérie externe. Une terminaison d'anode est en 20 connexion électrique avec le corps d'anode, la terminaison d'anode contenant une portion de terminaison d'anode externe qui est localisée à proximité de la surface du boîtier. Une terminaison de cathode est en connexion électrique avec l'électrolyte 25 solide, la terminaison de cathode contenant une portion de terminaison de cathode externe qui est localisée à proximité de la surface du boîtier. La portion de terminaison d'anode externe, la portion de terminaison de cathode externe, ou les deux ont au moins un côté 30 qui s'étend vers l'extérieur au-delà de la périphérie externe de la surface de boîtier dans la direction transversale sur une certaine distance. Le côté de la portion de terminaison d'anode externe, le côté de la portion de terminaison de cathode externe, ou les deux 35 sont pliés à la périphérie externe, de sorte que les côtés sont adjacents à une paroi du boîtier et perpendiculaires à la surface de boîtier. D'autres particularités et aspects de la présente invention sont précisés plus en détail ci-dessous. Brève description des dessins Une description complète et suffisante de la présente invention, dont son meilleur mode, à destination de l'homme du métier, est précisée plus particulièrement dans le reste de la description, qui fait référence aux figures annexées dans lesquelles : la figure 1 est une vue latérale en coupe d'un mode de réalisation de l'ensemble de condensateur de la présente invention ; la figure 2 est une vue de dessous de l'ensemble 15 de condensateur de la figure 1 ; la figure 3 est une vue latérale en coupe d'un autre mode de réalisation de l'ensemble de condensateur de la présente invention ; la figure 4 est une vue de dessus d'encore un 20 autre mode de réalisation de l'ensemble de condensateur de la présente invention ; la figure 5 est une vue de dessous d'un autre mode de réalisation de l'ensemble de condensateur de la présente invention ; 25 la figure 6 est une vue de dessous d'encore un autre mode de réalisation de l'ensemble de condensateur de la présente invention ; la figure 7(a) est une vue latérale en coupe d'un autre mode de réalisation de l'ensemble de condensateur 30 de la présente invention ; la figure 7(b) est une vue latérale en coupe d'encore un autre mode de réalisation de l'ensemble de condensateur de la présente invention ; la figure 8(a) est une vue de dessous de 35 l'ensemble de condensateur de la figure 7(a) ; la figure 8(b) est une vue de dessous de l'ensemble de condensateur de la figure 7(b) ; la figure 9(a) est une vue de dessous d'un autre mode de réalisation de l'ensemble de condensateur de la présente invention ; et la figure 9(b) est une vue de dessous d'encore un autre mode de réalisation de l'ensemble de condensateur de la présente invention. L'utilisation répétée de caractères de référence 10 dans la présente description et les dessins est censée représenter des particularités ou éléments identiques ou analogues de l'invention. Description détaillée de modes de réalisation représentatifs 15 L'homme du métier doit comprendre que la présente discussion est une description d'exemples de modes de réalisation uniquement, et n'est pas entendue limiter les aspects au sens plus large de la présente invention, lesquels aspects au sens plus large sont intégrés dans 20 la construction donnée à titre d'exemple. La présente invention vise de manière générale un ensemble de condensateur qui est thermiquement et mécaniquement stable dans des conditions extrêmes. La stabilité thermique est conférée en enfermant et 25 obturant hermétiquement l'élément de condensateur au sein d'un boîtier en présence d'une atmosphère gazeuse qui contient un gaz inerte, limitant ainsi la quantité d'oxygène et d'humidité fournie à l'électrolyte solide du condensateur. Pour conférer une bonne stabilité 30 mécanique, l'ensemble de condensateur contient également au moins une terminaison externe (par exemple une terminaison d'anode et/ou de cathode) qui s'étend au-delà d'une périphérie externe d'une surface du boîtier. Le degré auquel la terminaison externe s'étend 35 au-delà de la périphérie externe par rapport à la dimension du boîtier est sélectivement maîtrisé dans la présente invention pour augmenter le degré de superficie disponible pour brasage tendre à une carte de circuit. On pense que cela peut aider l'ensemble de condensateur à mieux supporter des forces de vibration encourues pendant l'utilisation sans déstratification depuis la carte de circuit. De cette manière, l'ensemble de condensateur est capable de mieux fonctionner dans des conditions extrêmes. Un bénéfice particulier de la présente invention est que la probabilité de déstratification peut être réduite sans augmenter sensiblement la superficie que l'ensemble occupe sur la carte. Cela provient du fait que la stabilité mécanique améliorée est accomplie en maîtrisant sélectivement la taille de la terminaison externe plutôt qu'en augmentant la taille du boîtier et/ou de l'élément de condensateur. On décrira à présent plus en détail divers modes de réalisation de la présente invention. I. Elément de condensateur A. Anode Lorsque l'ensemble de condensateur est utilisé dans des applications de haute tension, on souhaite souvent que l'anode de l'élément de condensateur soit formée d'une poudre ayant une charge spécifique relativement faible, telle qu'inférieure à environ 70 000 microFarads*Volts par gramme (« pF*V/g »), dans certains modes de réalisation d'environ 2 000 pF*V/g à environ 65 000 pF*V/g, et dans certains modes de réalisation d'environ 5 000 à environ 50 000 pF*V/g. Bien entendu, bien que l'on puisse parfois souhaiter des poudres d'une faible charge spécifique, cela n'est en aucune manière une exigence. A savoir, la poudre peut avoir une charge spécifique relativement élevée d'environ 70 000 microFarads*Volts par gramme (« gF*V/g ») ou plus, dans certains modes de réalisation d'environ 80 000 gF*V/g ou plus, dans certains modes de réalisation d'environ 90 000 gF*V/g ou plus, dans certains modes de réalisation d'environ 100 000 pF*V/g ou plus, et dans certains modes de réalisation, d'environ 120 000 à environ 250 000 gF*V/g. La poudre peut contenir un métal de valve (c'est-à-dire un métal qui est capable d'oxydation) ou un composé à base de métal de valve, tel que le tantale, 10 le niobium, l'aluminium, le hafnium, le titane, leurs alliages, leurs oxydes, leurs nitrures, etc. Par exemple, la composition de métal de valve peut contenir un oxyde électriquement conducteur de niobium, tel que l'oxyde de niobium ayant un rapport atomique entre 15 niobium et oxygène de 1:1,0 ± 1,0, dans certains modes de réalisation de 1:1,0 ± 0,3, dans certains modes de réalisation de 1:1,0 ± 0,1, et dans certains modes de réalisation, de 1:1,0 ± 0,05. Par exemple, l'oxyde de niobium peut être Nb00,7, Nb01,0, NbO1,1 et NB02. Des 20 exemples de tels oxydes de métal de valve sont décrits dans les brevets U.S. n° 6 322 912 de Fife ; 6 391 275 de Fife et al ; 6 416 730 de Fife et al ; 6 527 937 de Fife ; 6 576 099 de Kimmel et al ; 6 592 740 de Fife et al ;et 6 639 787 de Kimmel et al. ; 25 et 7 220 397 de Kimmel et al. ; ainsi que les publications de demande de brevet U.S. n° 2005/0 019 581 de Schnitter ; 2005/0 103 638 de Schnitter et al. ; 2005/0 013 765 de Thomas et al. Les particules de la poudre peuvent être 30 floconneuses, angulaires, nodulaires, et leurs mélanges ou variations. Les particules ont également typiquement une distribution de taille sur tamis d'au moins environ 60 mesh (0,250 mm), dans certains modes de réalisation d'environ 60 (0,250 mm) à environ 325 mesh (0,044 mm), 35 et dans certains modes de réalisation d'environ 100 (0,149 mm) à environ 200 mesh (0,074 mm). En outre, la superficie spécifique est d'environ 0,1 à environ 10,0 m2/g, dans certains modes de réalisation d'environ 0,5 à environ 5,0 m2/g, et dans certains modes de réalisation, d'environ 1,0 à environ 2,0 m2/g. L'expression « superficie spécifique » se réfère à la superficie déterminée par la méthode d'adsorption de gaz physique (B.E.T) de Bruanauer, Emmett et Teller, Journal of American Society, vol. 60, 1938, page 309, avec de l'azote comme gaz d'adsorption. De même, la masse volumique apparente (ou de Scott) est typiquement d'environ 0,1 à environ 5,0 g/cm3, dans certains modes de réalisation d'environ 0,2 à environ 4,0 g/cm3, et dans certains modes de réalisation, d'environ 0,5 à environ 3,0 g/cm3. On peut ajouter d'autres composants à la poudre pour faciliter la construction du corps d'anode. Par exemple, on peut employer un liant et/ou un lubrifiant pour s'assurer que les particules adhèrent adéquatement les unes aux autres lorsqu'elles sont pressées pour former le corps d'anode. Les liants convenables peuvent inclure les acides gras de camphre, stéariques et d'autres acides gras savonneux, Carbowax (Union Carbide), Gl tal (General Electric), les polyalcools vinyliques, le naphtalène, la cire végétale et les microcires (paraffines purifiées). Le liant peut être dissous et dispersé dans un solvant. Les exemples de solvants peuvent inclure l'eau, les alcools, etc. Lorsqu'ils sont utilisés, le pourcentage des liants et/ou des lubrifiants peut varier d'environ 0,1 % à environ 8 % en poids de la masse totale. Il convient toutefois de comprendre que les liants et les lubrifiants ne sont pas requis dans la présente invention. La poudre résultante peut être compactée à l'aide de tout moule de presse à poudre classique. Par exemple, le moule de presse peut être une presse de compactage monoposte utilisant une matrice et un ou plusieurs poinçons. En variante, on peut utiliser des moules de presse de compactage de type enclume qui n'utilisent qu'une matrice et un seul poinçon inférieur. Des moules de presse de compactage monoposte sont disponibles dans plusieurs types de base, telles que les presses à cames, à genouillère et excentriques/à vilebrequin avec des capacités variables, telles que simple action, double action, matrice flottante, plaque mobile, piston opposé, vis, impact, pressage à chaud, matriçage ou calibrage. Après compactage, le corps d'anode résultant peut être tranché en toute forme souhaitée, telle que carré, rectangle, cercle, ovale, triangle, hexagone, octogone, heptagone, pentagone, etc. Le corps d'anode peut également avoir une forme « cannelée » en ce qu'il contient un ou plusieurs sillons, rainures, dépressions ou indentations pour augmenter le rapport entre la surface et le volume afin de minimiser la RSE (résistance-série équivalente) et étendre la réponse de fréquence de la capacité. Le corps d'anode peut ensuite être soumis à une étape de chauffage dans laquelle on 25 élimine la majeure partie, sinon tout, liant/lubrifiant quelconque. Par exemple, le corps d'anode est typiquement chauffé par un four qui fonctionne à une température d'environ 150°C à environ 500°C. En variante, le liant/lubrifiant peut également être 30 éliminé en mettant en contact la pastille avec une solution aqueuse, comme décrit dans le brevet U.S. n° 6 197 252 de Bishop et al. Une fois formé, le corps d'anode est ensuite fritté. Les température, atmosphère et temps de 35 frittage peuvent dépendre de divers facteurs, tels que le type de l'anode, la taille de l'anode, etc. Typiquement, le frittage se produit à une température d'environ 800°C à environ 1 900°C, dans certains modes de réalisation d'environ 1 000°C à environ 1 500°C, et dans certains modes de réalisation d'environ 1 100°C à environ 1 400°C, pendant un temps d'environ 5 minutes à environ 100 minutes, et dans certains modes de réalisation, d'environ 30 minutes à environ 60 minutes. Si on le souhaite, le frittage peut se produire dans une atmosphère qui limite le transfert d'atomes d'oxygène vers l'anode. Par exemple, le frittage peut se produire dans une atmosphère réductrice, telle que dans un vide, un gaz inerte, de l'hydrogène, etc. L'atmosphère réductrice peut être à une pression d'environ 10 Torr (1,33 kPa) à environ 2 000 Torr (266,64 kPa), dans certains modes de réalisation d'environ 100 Torr (13,33 kPa) à environ 1 000 Torr (133,32 kPa), et dans certains modes de réalisation d'environ 100 Torr (13,33 kPa) à environ 930 Torr (123,9 kPa). On peut également employer des mélanges d'hydrogène et d'autres gaz (par exemple, argon ou azote). Un fil conducteur d'anode peut également être connecté au corps d'anode qui le prolonge dans une direction longitudinale. Le fil conducteur d'anode peut se présenter sous la forme d'un fil, d'une feuille, etc., et peut être formé d'un composé de métal de valve, tel que le tantale, le niobium, l'oxyde de niobium, etc. Une connexion du fil conducteur peut être accomplie à l'aide de techniques connues, telles que par soudage du fil conducteur sur le corps ou son incorporation dans le corps d'anode pendant la formation (par exemple, avant compactage et/ou frittage). L'anode est également revêtue avec un diélectrique. 35 Le diélectrique peut être formé en oxydant anodiquement (« anodisant ») l'anode frittée de sorte qu'une couche diélectrique soit formée sur et/ou au sein de l'anode. Par exemple, une anode de tantale (Ta) peut être anodisée en pentoxyde de tantale (Ta205) . Typiquement, l'anodisation est réalisée en appliquant initialement une solution à l'anode, tel qu'en immergeant une anode dans l'électrolyte. Un solvant est généralement employé, tel que l'eau (par exemple, de l'eau désionisée). Pour accentuer la conductivité ionique, on peut employer un composé qui est capable de se dissocier dans le solvant pour former des ions. Les exemples de tels composés incluent, par exemple, les acides, tels que décrits ci-dessous par rapport à l'électrolyte. Par exemple, un acide (par exemple, l'acide phosphorique) peut constituer d'environ 0,01 % en poids à environ 5 % en poids, dans certains modes de réalisation d'environ 0,05 % en poids à environ 0,8 % en poids, et dans certains modes de réalisation, d'environ 0,1 % en poids à environ 0,5 % en poids de la solution d'anodisation. Si on le souhaite, on peut également employer des mélanges d'acides. On fait passer un courant à travers la solution d'anodisation pour former la couche diélectrique. La valeur de la tension de formation influe sur 25 l'épaisseur de la couche diélectrique. Par exemple, la source d'alimentation peut initialement être fixée à un mode galvanostatique jusqu'à atteindre la tension requise. Après cela, la source d'alimentation peut être commutée à un mode potentiostatique pour s'assurer que 30 l'épaisseur diélectrique souhaitée soit formée sur la surface entière de l'anode. Bien entendu, on peut également employer d'autres méthodes connues, telles que des méthodes potentiostatiques à impulsions ou paliers. La tension à laquelle l'oxydation anodique se 35 produit varie typiquement d'environ 4 à environ 250 V, et dans certains modes de réalisation d'environ 9 à environ 200 V, et dans certains modes de réalisation, d'environ 20 à environ 150 V. Pendant l'oxydation, on peut maintenir la solution d'anodisation à une température élevée, telle qu'environ 30°C ou plus, dans certains modes de réalisation d'environ 40°C à environ 200°C, et dans certains modes de réalisation, d'environ 50°C à environ 100°C. L'oxydation anodique peut également être effectuée à température ambiante ou moins. La couche diélectrique résultante peut être formée sur une surface de l'anode ou au sein de ses pores. B. Electrolyte solide L'élément de condensateur contient également un 15 électrolyte solide qui fonctionne comme la cathode pour le condensateur. Un électrolyte solide dioxyde de manganèse peut, par exemple, être formé par la décomposition pyrolytique de nitrate manganeux (Mn(NO3)2). Ces techniques sont décrites, par exemple, 20 dans le brevet U.S. n° 4 945 452 de Sturner et al. L'électrolyte solide peut également contenir une ou plusieurs couches de polymère conducteur. Le ou les polymères conducteurs employés dans de telles couches sont typiquement n-conjugués et ont une conductivité 25 électrique après oxydation ou réduction, une telle conductivité électrique étant d'au moins environ 1 gS cm-1 après oxydation. Les exemples de tels polymères conducteurs n-conjugués incluent, par exemple, les polyhétérocycles (par exemple, polypyrroles, 30 polythiophènes, polyanilines, etc.), les polyacétylènes, les poly-p-phénylènes, les polyphénolates, etc. Des polymères conducteurs convenant tout particulièrement sont des poly(thiophènes) substitués répondant à la structure générale suivante : dans laquelle : T est O ou S ; D est un radical alkylène en C1 à C5 5 facultativement substitué (par exemple, méthylène, éthylène, n-propylène, n-butylène, n-pentylène, etc.) ; R7 est un radical alkyle en C1 à C18 linéaire ou ramifié, facultativement substitué (par exemple, méthyle, éthyle, n- ou iso-propyle, n-, iso-, sec- ou 10 tert-butyle, n-pentyle, 1-méthylbutyle, 2-méthylbutyle, 3-méthylbutyle, 1-éthylpropyle, 1,1-diméthylpropyle, 1,2-diméthylpropyle, 2,2-diméthylpropyle, n-hexyle, nheptyle, n-octyle, 2-éthylhexyle, n-nonyle, n-décyle, n-undécyle, n-dodécyle, n-tridécyle, n-tétradécyle, n- 15 hexadécyle, n-octadécyle, etc.) ; un radical cycloalkyle en C5 à C12 facultativement substitué (par exemple, cyclopentyle, cyclohexyle, cycloheptyle, cyclooctyle, cyclononyle, cyclodécyle, etc.) ; un radical aryle en C6 à C14 facultativement substitué (par 20 exemple, phényle, naphtyle, etc.) ; un radical aralkyle en C7 à C18 facultativement substitué (par exemple, benzyle, o-, m-, p-tolyle, 2,3-, 2,4-, 2,5-, 2,6-, 3,4-, 3,5-xylyle, mésityle, etc.) ; un radical hydroxyalkyle en Ci à C4 facultativement substitué, ou 25 un radical hydroxy ; et q est un nombre entier de 0 à 8, dans certains modes de réalisation de 0 à 2, et dans un mode de réalisation 0 ; et n vaut de 2 à 5 000, dans certains modes de 30 réalisation de 4 à 2 000, et dans certains modes de réalisation de 5 à 1 000. Les exemples de substituants pour les radicaux « D » ou « R7 » incluent, par exemple, les groupes alkyle, cycloalkyle, aryle, aralkyle, alcoxy, halogène, éther, thioéther, disulfure, sulfoxyde, sulfone, sulfonate, amino, aldéhyde, céto, ester d'acide carboxylique, acide carboxylique, carbonate, carboxylate, cyano, alkylsilane et alcoxysilane, les groupes carboxylamide, etc. Des polymères de thiophène convenant tout particulièrement sont ceux dans lesquels « D » est un radical alkylène en C2 à C3 facultativement substitué. Par exemple, le polymère peut être un poly(3,4- éthylènedioxythiophène) facultativement substitué, qui répond à la structure générale suivante : (R7)q 0 0 Des procédés de formation de polymères conducteurs, comme décrit ci-dessus, sont bien connus dans l'art. Par exemple, le brevet U.S. n° 6 987 663 de Merker et al. décrit des techniques diverses permettant de former des polythiophènes substitués à partir d'un précurseur monomère. Le précurseur monomère peut, par exemple, répondre à la structure suivante : dans laquelle : T D, R7 et q sont définis ci-dessus. Des monomères de thiophène convenant tout particulièrement sont ceux dans lesquels « D » est un radical alkylène en C2 à C3 5 facultativement substitué. Par exemple, on peut employer des 3,4-alkylènedioxythiophènes facultativement substitués qui répondent à la structure générale : (R7b / \ 0 0 10 dans laquelle R7 et q sont comme définis ci- dessus. Dans un mode de réalisation particulier, « q » vaut 0. Un exemple commercialement convenable de 3,4- éthylènedioxythiophène est disponible auprès d'Heraeus Clevios sous la désignation CleviosTM M. D'autres 15 monomères convenables sont également décrits dans les brevets U.S. 5 111 327 de Blohm et al. et 6 635 729 de Groenendaal et al. Des dérivés de ces monomères peuvent également être employés lesquels sont, par exemple, les dimères ou trimères des monomères précédents. Des 20 dérivés moléculaires supérieurs, c'est-à-dire des tétramères, pentamères, etc., des monomères conviennent à une utilisation dans la présente invention. Les dérivés peuvent être constitués de motifs monomères identiques ou différents et utilisés sous forme pure et 25 dans un mélange les uns avec les autres et/ou avec les monomères. On peut également employer des formes oxydées ou réduites de ces précurseurs. Les monomères de thiophène sont chimiquement polymérisés en présence d'un catalyseur oxydatif. Le catalyseur oxydatif inclut typiquement un cation de métal de transition, tel que les cations de fer (III), cuivre (II), chrome (VI), cérium (IV), manganèse (IV), manganèse (VII), ruthénium (III), etc. On peut également employer un dopant pour fournir une charge en excès au polymère conducteur et stabiliser la conductivité du polymère. Le dopant inclut ypiquement un anion inorganique ou organique, tel qu'un d'un acide sulfonique. Dans certains modes de réalisat on, le catalyseur oxydatif employé dans la solution de précurseur a à la fois une fonctionnalité catalyti ue et de dopage en ce qu'il inclut un cation (par exemple, un métal de transition) et un anion (par exemple, l'acide sulfonique). Par exemple, le catalyseur oxydatif peut être un sel de métal de transition qui inclut les cations de fer (III), tels que des halogénures de fer (III) (par exemple, FeCl3) ou des sels de fer (III) d'autres acides inorganiques, tels que Fe(C104)3 ou Fe2(SO4)3 et les sels de fer (III) d'acides organiques et d'acides inorganiques comprenant des radicaux organiques. Les exemples de sels de fer (III) d'acides inorganiques avec des radicaux inorganiques incluent, par exemple, les sels de fer (III) de monoesters d'acide sulfurique d'alcanols en C1 à C20 (par exemple, le sel de fer (III) de laurylsulfate). De même, les exemples de sels de fer (III) d'acides organiques incluent, par exemple, les sels de fer (III) d'acides alcanesulfoniques en C1 à C20 (par exemple, acide méthane, éthane, propane, butane ou dodécanesulfonique) ; les sels de fer (III) d'acides perfluorosulfoniques aliphatiques (par exemple, acide trifluorométhanesulfonique, acide perfluorobutanesulfonique ou acide perfluoro- octanesulfonique) ; les sels de fer (III) d'acides 35 carboxyliques en C1 à C20 aliphatiques (par exemple, acide 2-éthylhexylcarboxylique) ; les sels de fer (III) d'acides perfluorocarboxyliques aliphatiques (par exemple, acide trifluoroacétique ou acide perfluorooctane) ; les sels de fer (III) d'acides sulfoniques aromatiques facultativement substitués par des groupes alkyle en C1 à C20 (par exemple, acide benzènesulfonique, acide o-toluènesulfonique, acide ptoluènesulfonique ou acide dodécylbenzènesulfonique) ; les sels de fer (III) d'acides cycloalcanesulfoniques (par exemple, acide camphosulfonique) ; etc. On peut également utiliser des mélanges de ces sels de fer (III) susmentionnés. Le p-toluènesulfonate de fer (III), l'o-toluènesulfonate de fer (III), et leurs mélanges conviennent tout particulièrement. Un exemple commercialement convenable de p-toluènesulfonate de fer (III) est disponible auprès d'Heraeus Clevios sous la désignation CleviosTN C. On peut utiliser diverses méthodes pour former une couche de polymère conducteur. Dans un mode de réalisation, le catalyseur oxydatif et le monomère sont appliqués, soit séquentiellement, soit ensemble, de telle sorte que la réaction de polymère se produit in situ sur la pièce. Les techniques d'application convenables peuvent inclure la sérigraphie, l'immersion, le revêtement électrophorétique et la pulvérisation, qui peuvent être utilisés pour former un revêtement de polymère conducteur. A titre d'exemple, le monomère peut être initialement mélangé avec le catalyseur oxydatif pour former une solution de précurseur. Une fois le mélange formé, on peut l'appliquer à la pièce puis le laisser polymériser de sorte que le revêtement conducteur soit formé sur la surface. En variante, on peut appliquer séquentiellement le catalyseur oxydatif et le monomère. 35 Dans un mode de réalisation, par exemple, le catalyseur oxydatif est dissous dans un solvant organique (par exemple, butanol), puis appliqué en tant que solution d'immersion. La pièce peut ensuite être séchée pour en enlever le solvant. Après cela, on peut immerger la pièce dans une solution contenant le monomère. La polymérisation est typiquement effectuée à des températures d'environ -10°C à environ 250°C, et dans certains modes de réalisation d'environ 0°C à environ 200°C, en fonction de l'agent oxydant utilisé et du temps de réaction souhaité. Des techniques de polymérisation convenables, telles que décrites ci-dessus, peuvent être décrites plus en détail dans le brevet U.S. n° 7 515 396 de Biler. Encore d'autres procédés d'application de tel(s) revêtement(s) conducteur(s) peuvent être décrite dans les brevets U.S. n° 5 457 862 de Sakata et al., 5 473 503 de Sakata et al., 5 729 428 de Sakata et al. et 5 812 367 de Kudoh et al. En sus de l'application in situ, on peut également appliquer une couche de polymère conducteur sous la forme d'une dispersion de particules de polymère conducteur. Bien que leur taille puisse varier, on souhaite typiquement que les particules possèdent un petit diamètre pour augmenter la superficie disponible pour adhérer à la pièce d'anode. Par exemple, les particules peuvent avoir un diamètre moyen d'environ 1 à environ 500 nanomètres, dans certains modes de réalisation d'environ 5 à environ 400 nanomètres, et dans certains modes de réalisation d'environ 10 à environ 300 nanomètres. La valeur D90 des particules (les particules ayant un diamètre inférieur ou égal à la valeur D90 constituent 90 % du volume total de toutes les particules solides) peut être d'environ 15 micromètres ou moins, dans certains modes de réalisation d'environ 10 micromètres ou moins, et dans certains modes de réalisation, d'environ 1 nanomètre à environ 8 micromètres. Le diamètre des particules peut être déterminé à l'aide de techniques connues, telles que par ultracentrifugation, diffraction laser, etc. La formation des polymères conducteurs en une forme particulaire peut être accentuée en utilisant un contre-ion séparé pour contrecarrer la charge positive portée par le polythiophène substitué. Dans certains cas, le polymère peut posséder des charges positive et négative dans le motif structurel, la charge positive étant située sur la chaîne principale et la charge négative facultativement sur les substituants du radical « R », tels que les groupes sulfonate ou carboxylate. Les charges positives de la chaîne principale peuvent être partiellement ou totalement saturées avec les groupes anioniques facultativement présents sur les radicaux « R ». Dans l'ensemble, les polythiophènes peuvent, dans certains cas, être cationiques, neutres, voire anioniques. Néanmoins, ils sont tous considérés comme des polythiophènes cationiques car la chaîne principale polythiophène a une charge positive. Le contre-ion peut être un anion monomère ou polymère. Les anions polymères peuvent, par exemple, 25 être des anions d'acides carboxyliques polymères (par exemple, polyacides acryliques, polyacide méthacrylique, polyacides maléiques, etc.) ; d'acides sulfoniques polymères (par exemple, polyacides styrènesulfoniques (« PSS »), polyacides 30 vinylsulfoniques, etc.) ; etc. Les acides peuvent également être des copolymères, tels que des copolymères d'acides vinylcarboxyliques et vinylsulfoniques avec d'autres monomères polymérisables, tels que des esters d'acide acrylique 35 et le styrène. De même, les anions monomères convenables incluent, par exemple, des anions d'acides alcanesulfoniques en C1 à C20 (par exemple, acide dodécanesulfonique) ; d'acides perfluorosulfoniques aliphatiques (par exemple, acide trifluoro- méthanesulfonique, acide perfluorobutanesulfonique ou acide perfluorooctanesulfonique) ; d'acides carboxyliques en C1 à C20 aliphatiques (par exemple, acide 2-éthylhexylcarboxylique) ; d'acides perfluorocarboxyliques aliphatiques (par exemple, acide trifluoroacétique ou perfluorooctanoïque) ; d'acides sulfoniques aromatiques facultativement substitués par des groupes alkyle en C1 à C20 (par exemple, acide benzènesulfonique, acide o-toluènesulfonique, acide ptoluènesulfonique ou acide dodécylbenzènesulfonique) ; d'acides cycloalcanesulfoniques (par exemple, acide camphosulfonique ou tétrafluoroborates, hexafluorophosphates, perchlorates, hexafluoro- antimonates, hexafluoroarsénates ou hexachloroantimonates) ; etc. Les contre-anions convenant tout particulièrement sont des anions polymères, tels qu'un acide carboxylique ou sulfonique polymère (par exemple, polyacide styrènesulfonique (« PSS »)). La masse moléculaire de tels anions polymères varie typiquement d'environ 1 000 à environ 2 000 000, et dans certains modes de réalisation, d'environ 2 000 à environ 500 000. Lorsqu'ils sont employés, le rapport en poids entre de tels contre-ions et des poly(thiophènes) substitués dans une couche donnée est typiquement d'environ 0,5:1 à environ 50:1, dans certains modes de réalisation d'environ 1:1 à environ 30:1, et dans certains modes de réalisation, d'environ 2:1 à environ 20:1. Le poids du polythiophène substitué auquel on se réfère dans les rapports en poids donnés ci-dessus se réfère à la portion pondérée des monomères utilisés, en supposant qu'une conversion complète se produit pendant la polymérisation. La dispersion peut également contenir un ou plusieurs liants pour accentuer encore la nature 5 adhésive de la couche polymérique et augmenter également la stabilité des particules au sein de la dispersion. Les liants peuvent être de nature organique, comme les polyalcools vinyliques, les polyvinylpyrrolidones, les polychlorures de vinyle, les 10 polyacétates de vinyle, les polybutyrates de vinyle, les polyesters d'acide acrylique, les polyamides d'acide acrylique, les polyesters d'acide méthacrylique, les polyamides d'acide méthacrylique, les polyacrylonitriles, les copolymères de 15 styrène/ester d'acide acrylique, acétate de vinyle/ester d'acide acrylique et éthylène/acétate de vinyle, les polybutadiènes, les polyisoprènes, les polystyrènes, les polyéthers, les polyesters, les polycarbonates, les polyuréthannes, les polyamides, les 20 polyimides, les polysulfones, les résines de mélamine formaldéhyde, les résines époxy, les résines de silicone ou les celluloses. On peut également employer des agents de réticulation pour renforcer la capacité d'adhérence des liants. De tels agents de réticulation 25 peuvent inclure, par exemple, des composés de mélamine, des isocyanates masqués ou des silanes fonctionnels, tels qu'un 3-glycidoxypropyltrialcoxysilane, le tétraéthoxysilane et l'hydrolysat de tétraéthoxysilane ou les polymères réticulables, tels que les 30 polyuréthannes, les polyacrylates ou les polyoléfines, et une réticulation ultérieure. D'autres composants peuvent également être inclus au sein de la dispersion comme il est connu dans l'art, tels que des agents de dispersion (par exemple, l'eau), des substances 35 tensioactives, etc. Si on le souhaite, on peut répéter une ou plusieurs des étapes d'application décrites ci-dessus jusqu'à atteindre l'épaisseur souhaitée du revêtement. Dans certains modes de réalisation, on forme une seule couche relativement finé du revêtement à la fois. L'épaisseur cible totale du revêtement peut généralement varier en fonction des propriétés souhaitées du condensateur. Typiquement, le revêtement de polymère conducteur résultant a une épaisseur d'environ 0,2 micromètre (« pm ») à environ 50 gm, dans certains modes de réalisation d'environ 0,5 pm à environ 20 pm, et dans certains modes de réalisation, d'environ 1 pm à environ 5 pm. Il convient de comprendre que l'épaisseur du revêtement n'est pas nécessairement la même à tous les emplacements sur la pièce. Néanmoins, l'épaisseur moyenne du revêtement sur le substrat entre généralement dans les plages notées ci-dessus. La couche de polymère conducteur peut être facultativement cicatrisée. La cicatrisation peut se produire après chaque application d'une couche de polymère conducteur ou peut se produire après l'application du revêtement entier. Dans certains modes de réalisation, le polymère conducteur peut être cicatrisé en immergeant la pièce dans une solution d'électrolyte, et en appliquant ensuite une tension constante à la solution jusqu'à ce que le courant soit réduit à un niveau présélectionné. Si on le souhaite, une telle cicatrisation peut être accomplie en de multiples étapes. Par exemple, une solution d'électrolyte peut être une solution diluée du monomère, du catalyseur et d'un dopant dans un solvant alcool (par exemple, l'éthanol). Le revêtement peut également être lavé si on le souhaite pour éliminer divers sous-produits, les réactifs en excès, etc. C. Autres composants Si on le souhaite, l'élément de condensateur peut également contenir d'autres couches comme il est connu dans l'art. Par exemple, un revêtement protecteur peut être facultativement formé entre le diélectrique et l'électrolyte solide, tel qu'un revêtement constitué d'un matériau résineux relativement isolant (naturel ou synthétique). Des matériaux résineux qui peuvent être utilisés dans la présente invention incluent, sans s'y limiter, le polyuréthanne, le polystyrène, les esters d'acides gras insaturés ou saturés (par exemple, les glycérides), etc. Par exemple, les esters d'acides gras convenables incluent, sans s'y limiter, les esters d'acide laurique, d'acide myristique, d'acide palmitique, d'acide stéarique, d'acide éléostéarique, d'acide oléique, d'acide linoléique, d'acide linolénique, d'acide aleuritique, d'acide shellolique etc. Ces esters d'acides gras se sont avérés particulièrement utiles lorsqu'ils sont utilisés dans des combinaisons relativement complexes pour former une « huile siccative », qui permet au film résultant de polymériser rapidement en une couche stable. De telles huiles siccatives peuvent inclure des mono-, di- et/ou tri-glycérides, qui ont un squelette glycérol avec un, deux et trois, respectivement, résidus acyle gras qui sont estérifiés. Par exemple, certaines huiles siccatives convenables qui peuvent être utilisées incluent, sans s'y limiter, l'huile d'olive, l'huile de lin, l'huile de ricin, l'huile de bois de Chine, l'huile de soja et la gomme laque. Ces matériaux de revêtement protecteur et autres sont décrits plus en détail dans le brevet U.S. n° 6 674 635 de Fife et al. Si on le souhaite, la pièce peut se voir également appliquer une couche de carbone (par exemple, de 35 graphite) et une couche d'argent, respectivement. Le revêtement d'argent peut, par exemple, agir comme un conducteur brasable tendrement, une couche de contact et/ou un collecteur de charge pour le condensateur et le revêtement de carbone peut limiter le contact du revêtement d'argent avec l'électrolyte solide. De tels revêtements peuvent couvrir tout ou partie de l'électrolyte solide. De façon générale, l'élément de condensateur est sensiblement dépourvu de résines (par exemple, résines époxy) qui encapsulent l'élément de condensateur comme on en emploie souvent dans des condensateurs à électrolyte solide classiques. Entre autres choses, l'encapsulation de l'élément de condensateur peut conduire à une instabilité dans des environnements extrêmes, par exemple à haute température (par exemple, au-delà d'environ 175°C) et/ou haute tension (par exemple, au-delà d'environ 35 volts). Boîtier Comme indiqué ci-dessus, obturé hermétiquement L'obturation hermétique se l'élément de condensateur au sein d'un boîtier. produit typiquement en II. est présence d'une atmosphère gazeuse qui contient au moins un gaz inerte de façon à inhiber l'oxydation de l'électrolyte solide pendant l'utilisation. Le gaz inerte peut inclure, par exemple, l'azote, l'hélium, l'argon, le xénon, le néon, le krypton, le radon, etc., ainsi que leurs mélanges. Typiquement, les gaz inertes constituent la majeure partie de l'atmosphère au sein du boîtier, telle que d'environ 50 % en poids à 100 % en poids, dans certains modes de réalisation d'environ 75 % en poids à 100 % en poids, et dans certains modes de réalisation, d'environ 90 % en poids à environ 99 % en poids de l'atmosphère. Si on le souhaite, on peut également employer une quantité relativement petite de gaz non inertes, tels que le dioxyde de carbone, l'oxygène, la vapeur d'eau, etc. Dans de tels cas, toutefois, les gaz non inertes constituent typiquement 15 % en poids ou moins, dans certains modes de réalisation 10 % en poids ou moins, dans certains modes de réalisation environ 5 % en poids ou moins, dans certains modes de réalisation environ 1 % en poids ou moins, et dans certains modes de réalisation, d'environ 0,01 % en poids à environ 1 % en poids de l'atmosphère au sein du boîtier. Par exemple, la teneur en humidité (exprimée en termes d'humidité relative) peut être d'environ 10 % ou moins, dans certains modes de réalisation d'environ 5 % ou moins, dans certains modes de réalisation d'environ 1 % ou moins, et dans certains modes de réalisation, d'environ 0,01 à environ 5 %. L'un quelconque de divers matériaux différents peut être utilisé pour former le boîtier, tels que des métaux, des plastiques, des céramiques, etc. Dans un mode de réalisation, par exemple, le boîtier inclut une ou plusieurs couches d'un métal, tel que le tantale, le niobium, l'aluminium, le nickel, le hafnium, le titane, le cuivre, l'argent, l'acier (par exemple, l'acier inoxydable), leurs alliages (par exemple, des oxydes électriquement conducteurs), leurs composites (par exemple, un métal revêtu avec un oxyde électriquement conducteur), etc. Dans un autre mode de réalisation, le boîtier peut inclure une ou plusieurs couches d'un matériau en céramique, tel que le nitrure d'aluminium, l'oxyde d'aluminium, l'oxyde de silicium, l'oxyde de magnésium, l'oxyde de calcium, le verre, etc., ainsi que leurs combinaisons. Le boîtier peut avoir toute forme souhaitée, telle que cylindrique, en forme de D, rectangulaire, triangulaire, prismatique, etc. En se référant aux figures 1 et 2, par exemple, il est montré un mode de réalisation d'un ensemble de condensateur 100 qui contient un boîtier 122 et un élément de condensateur 120. Dans ce mode de réalisation particulier, le boîtier 122 est généralement rectangulaire. Typiquement, le boîtier et l'élément de 5 condensateur ont la même forme ou une forme similaire de sorte que l'élément de condensateur puisse être aisément logé dans la cavité intérieure. Dans le mode de réalisation illustré, par exemple, tant l'élément de condensateur 120 que le boîtier 122 ont une forme 10 généralement rectangulaire. Si on le souhaite, l'ensemble de condensateur de la présente invention peut afficher un rendement volumétrique relativement élevé. Pour faciliter un tel haut rendement, l'élément de condensateur occupe 15 typiquement une portion substantielle du volume d'une cavité intérieure du boîtier. Par exemple, l'élément de condensateur peut occuper environ 30 % en volume ou plus, dans certains modes de réalisation environ 50 % en volume ou plus, dans certains modes de réalisation 20 environ 60 % en volume ou plus, dans certains modes de réalisation environ 70 % en volume ou plus, dans certains modes de réalisation environ 80 % en volume à environ 98 % en volume, et dans certains modes de réalisation, environ 85 % en volume à 97 % en volume de 25 la cavité intérieure du boîtier. A cette fin, la différence entre les dimensions de l'élément de condensateur et celles de la cavité intérieure définie par le boîtier est typiquement relativement petite. Sur la figure 1, par exemple, l'élément de 30 condensateur 120 est montré comme ayant une longueur (à l'exclusion de la longueur du fil conducteur d'anode 6) qui est relativement similaire à la longueur d'une cavité intérieure 126 définie par le boîtier 122. Par exemple, le rapport entre la longueur de l'anode (dans 35 la direction y) et la longueur de la cavité intérieure varie d'environ 0,40 à 1,00, dans certains modes de réalisation d'environ 0,50 à environ 0,99, dans certains modes de réalisation d'environ 0,60 à environ 0,99, et dans certains modes de réalisation d'environ 0,70 à environ 0,98. L'élément de condensateur 120 peut avoir une longueur d'environ 5 à environ 10 millimètres, et la cavité intérieure 126 peut avoir une longueur d'environ 6 à environ 15 millimètres. De manière similaire, le rapport entre la hauteur de l'élément de condensateur 120 (dans la direction z) et la hauteur de la cavité intérieure 126 peut varier d'environ 0,40 à 1,00, dans certains modes de réalisation d'environ 0,50 à environ 0,99, dans certains modes de réalisation d'environ 0,60 à environ 0,99, et dans certains modes de réalisation, d'environ 0,70 à environ 0,98. Le rapport entre la largeur de l'élément de condensateur 120 (dans la direction x) et la largeur de la cavité intérieure 126 peut également varier d'environ 0,50 à 1,00, dans certains modes de réalisation d'environ 0,60 à environ 0,99, dans certains modes de réalisation d'environ 0,70 à environ 0,99, dans certains modes de réalisation d'environ 0,80 à environ 0,98, et dans certains modes de réalisation, d'environ 0,85 à environ 0,95. Par exemple, la largeur de l'élément de condensateur 120 peut être d'environ 2 à environ 10 millimètres et la largeur de la cavité intérieure 126 peut être d'environ 3 à environ 12 millimètres, et la hauteur de l'élément de condensateur 120 peut être d'environ 0,5 à environ 2 millimètres et la hauteur de la cavité intérieure 126 peut être d'environ 0,7 à environ 6 millimètres. Facultativement, un organe de contention polymère peut être également disposé en contact avec une ou plusieurs surfaces de l'élément de condensateur, telles 35 que la surface arrière, la surface avant, la surface supérieure, la surface inférieure, une ou des surfaces latérales, ou toute combinaison de celles-ci. L'organe de contention polymère peut réduire la probabilité de déstratification par l'élément de condensateur depuis le boîtier. A cet égard, l'organe de contention polymère peut posséder un certain degré de résistance mécanique qui lui permet de retenir l'élément de condensateur dans une position relativement fixe même lorsqu'il est soumis à des forces de vibration, néanmoins qui n'est pas assez forte pour qu'il se fissure. Par exemple, l'organe de contention peut posséder une résistance à la traction d'environ 1 à environ 150 Mégapascals (« MPa »), dans certains modes de réalisation d'environ 2 à environ 100 MPa, dans certains modes de réalisation d'environ 10 à environ 80 MPa, et dans certains modes de réalisation, d'environ 20 à environ 70 MPa, mesurée à une température d'environ 25°C. Il est normalement souhaité que l'organe de contention ne soit pas électriquement conducteur. Bien que l'on puisse employer l'un quelconque de divers matériaux qui ont les propriétés souhaitées de résistance mécanique notées ci-dessus, on a trouvé que des résines thermodurcissables vulcanisables convenaient tout particulièrement à une utilisation dans la présente invention. Les exemples de telles résines incluent, par exemple, les résines époxy, les polyimides, les résines de mélamine, les résines d'urée-formaldéhyde, les polyuréthannes, les polymères de silicone, les résines phénoliques, etc. Dans certains modes de réalisation, par exemple, l'organe de contention peut employer un ou plusieurs polyorganosiloxanes. Des groupes organiques liés à du silicium utilisés dans ces polymères peuvent contenir des groupes hydrocarbure monovalents et/ou hydrocarbure halogéné monovalents. De tels groupes monovalents ont typiquement de 1 à environ 20 atomes de carbone, de préférence de 1 à 10 atomes de carbone, et trouvent leurs exemples, sans s'y limiter, dans les groupes alkyle (par exemple, méthyle, éthyle, propyle, pentyle, octyle, undécyle et octadécyle) ; cycloalkyle (par exemple, cyclohexyle) ; alcényle (par exemple, vinyle, allyle, butényle et hexényle) ; aryle (par exemple, phényle, tolyle, xylyle, benzyle et 2-phényléthyle) ; et hydrocarbure halogéné (par exemple, 3,3,3- trifluoropropyle, 3-chloropropyle et dichlorophényle). Typiquement, au moins 50 %, et de manière davantage préférée au moins 80 %, des groupes organiques sont des méthyles. Les exemples de tels méthylpolysiloxanes peuvent inclure, par exemple, polydiméthylsiloxane (« PDMS »), polyméthylhydrogénosiloxane, etc. Encore d'autres méthylpolysiloxanes convenables peuvent inclure diméthyldiphénylpolysiloxane, diméthyl/méthyl.- phénylpolysiloxane, polyméthylphénylsiloxane, méthylphényl/diméthylsiloxane, polydiméthylsiloxane terminé par vinyldiméthyle, vinylméthyl/diméthylpolysiloxane, vinylméthyl/diméthylpolysiloxane terminé par vinyldiméthyle, polydiméthylsiloxane terminé par divinylméthyle, polydiméthylsiloxane terminé par vinylphénylméthyle, polydiméthylsiloxane terminé par diméthylhydro, méthylhydro/diméthylpolysiloxane, méthyloctylpolysiloxane terminé par méthylhydro, méthylhydro/phénylméthylpolysiloxane, etc. L'organopolysiloxane peut également contenir un ou 30 plusieurs groupes fonctionnels polaires pendants et/ou terminaux, tels que des groupes hydroxyle, époxy, carboxyle, amino, alcoxy, méthacryliques ou mercapto, qui communiquent un certain degré d'hydrophilie au polymère. Par exemple, l'organopolysiloxane peut 35 contenir au moins un groupe hydroxy, et facultativement une moyenne d'au moins deux groupes hydroxy liés à du silicium (groupes silanol) par molécule. Les exemples de tels organopolysiloxanes incluent, par exemple, dihydroxypolydiméthylsiloxane, hydroxytriméthylsiloxy5 polydiméthylsiloxane, etc. D'autres exemples d'organopolysiloxanes modifiés par hydroxyle sont décrits dans la publication de demande de brevet U.S. 2003/0 105 207 de Kleyer et al. On peut également employer des organopolysiloxanes modifiés par alcoxy, 10 tels que diméthoxypolydiméthylsiloxane, méthoxy- triméthylsiloxypolydiméthylsiloxane, diéthoxypoly- diméthylsiloxane, éthoxytriméthylsiloxy-polydiméthylsiloxane, etc. Encore d'autres organopolysiloxanes convenables sont ceux modifiés avec au moins un groupe 15 fonctionnel amino. Les exemples de tels polysiloxanes amino-fonctionnels incluent, par exemple, les polydiméthylsiloxanes diamino-fonctionnels. Divers autres groupes fonctionnels polaires convenables pour des organopolysiloxanes sont également décrits dans la 20 publication de demande de brevet U.S. 2010/00 234 517 de Plantenberg et al. Les résines époxy conviennent également tout particulièrement à une utilisation en tant qu'organe de contention polymère. Les exemples de résines époxy 25 convenables incluent, par exemple, les résines époxy de type glycidyléther, telles que les résines époxy de type bisphénol A, les résines époxy de type bisphénol F, les résines époxy de type phénol novolaque, les résines époxy de type orthocrésol novolaque, les 30 résines époxy bromées et les résines époxy de type biphényle, les résines époxy aliphatiques cycliques, les résines époxy de type ester de glycidyle, les résines époxy de type glycidylamine, les résines époxy de type crésol novolaque, les résines époxy de type 35 naphtalène, les résines époxy de type phénol aralkyle, les résines époxy de type cyclopentadiène, les résines époxy hétérocycliques, etc. Encore d'autres résines adhésives conductrices convenables peuvent également être décrites dans les publications de demande de brevet U.S. n° 2006/0 038 304 d'Osako et al. et de brevet U.S. n° 7 554 793 de Chacko. Si on le souhaite, on peut également employer des agents de vulcanisation dans l'organe de contention polymère pour contribuer à favoriser la vulcanisation. Les agents de vulcanisation constituent typiquement d'environ 0,1 à environ 20 % en poids de l'organe de contention. Les exemples d'agents de vulcanisation incluent, par exemple, les amines, les peroxydes, les anhydrides, les composés de phénol, les silanes, les composés anhydride d'acide et leurs combinaisons. Des exemples spécifiques d'agents de vulcanisation convenables sont dicyandiamide, 1-(2-cyanoéthyl)-2- éthy1-4-méthylimidazole, 1-benzyl-2-méthylimidazole, éthylcyanopropylimidazole, 2-méthylimidazole, 2- phénylimidazole, 2-éthyl-4-méthylimidazole, 2- undécylimidazole, 1-cyanoéthy1-2-méthylimidazole, 2,4- dicyano-6,2-méthylimidazoly1-(1)-éthyl-s-triazine et 2,4-dicyano-6,2-undécylimidazoly1-(1)-éthyl-s-triazine, les sels d'imidazolium (tels que trimellitate de 1- cyanoéthyl-2-undécylimidazolium, isocyanurate de 2- méthylimidazolium, tétraphénylborate de 2-éthy1-4- méthylimidazolium et tétraphénylborate de 2-éthy1-1,4- diméthylimidazolium, etc.). Encore d'autres agents de vulcanisation utiles incluent les composés de phosphine, tels que tributylphosphine, triphénylphosphine, tris(diméthoxyphényl)phosphine, tris(hydroxypropyl)phosphine et tris(cyanoéthyl)- phosphine ; les sels de phosphonium, tels que tétraphénylborate de tétraphénylphosphonium, tétraphénylborate de méthyltributylphosphonium et tétraphénylborate de méthyltricyanoéthylphosphonium) ; les amines, telles que 2,4,6-tris(diméthyl- aminométhyl)phénol, benzylméthylamine, tétraméthylbutylguanidine, N-méthylpipérazine et 2-diméthylamino- 1-pyrroline ; les sels d'ammonium, tels que tétraphénylborate de triéthylammonium ; les composés diazabicyclo, tels que 1,5-diazabicyclo[5,4,0]-7- undécène, 1,5-diazabicyclo[4,3,0]-5-nonène et 1,4- diazabicyclo[2,2,2]-octane ; les sels de composés diazabicyclo tels que tétraphénylborate, sel de phénol, sel de phénolnovolaque et sel d'acide 2- éthylhexanoïque ; etc. On peut employer encore d'autres additifs, tels que des photoinitiateurs, des modificateurs de viscosité, des agents favorisant la suspension, des pigments, des agents de réduction de contrainte, des agents de couplage (par exemple, agents de couplage au silane), des charges non conductrices (par exemple, argile, silice, alumine, etc.), des stabilisants, etc. Les photoinitiateurs convenables peuvent inclure, par exemple, benzoïne, benzoïn méthyléther, benzoïn éthyléther, benzoïn n-propyléther, benzoïn isobutyléther, 2,2-dihydroxy-2-phénylacétophénone, 2,2- diméthoxy-2-phénylacétophénone, 2,2-diéthoxy-2- phénylacétophénone, 2,2-diéthoxyacétophénone, benzophénone, 4,4-bisdialkylaminobenzophénone, acide 4- diméthylaminobenzoïque, 4-diméthylaminobenzoate d'alkyle, 2-éthylanthraquinone, xanthone, thioxanthone, 2-chlorothioxanthone, etc. Lorsqu'ils sont employés, de tels additifs constituent d'environ 0,1 à environ 20 % en poids de la composition totale. En se référant à nouveau à la figure 1, par exemple, il est montré un mode de réalisation dans lequel un seul organe de contention polymère 197 est 35 disposé en contact avec une surface supérieure 181 et une surface arrière 177 de l'élément de condensateur 120. Alors qu'un seul organe de contention est montré sur la figure 1, il convient de comprendre que des organes de contention séparés peuvent être employés pour assurer la même fonction. En fait, plus généralement, tout nombre d'organes de contention polymères peut être employé pour venir en contact avec toute surface souhaitée de l'élément de condensateur. Lorsque l'on emploie de multiples organes de contention, ils peuvent être en contact les uns avec les autres ou rester physiquement séparés. Par exemple, dans un mode de réalisation, on peut employer un second organe de contention polymère (non montré) qui vient en contact avec la surface supérieure 181 et la surface avant 179 de l'élément de condensateur 120. Le premier organe de contention polymère 197 et le second organe de contention polymère (non montré) peuvent être ou ne pas être en contact l'un avec l'autre. Dans encore un autre mode de réalisation, un organe de contention polymère peut également venir en contact avec une surface inférieure 183 et/ou une ou des surfaces latérales de l'élément de condensateur 120, soit en conjointement avec, soit à la place d'autres surfaces. Quelle que soit la manière dont il est appliqué, on souhaite typiquement que l'organe de contention polymère soit également en contact avec au moins une surface du boîtier pour contribuer à encore stabiliser mécaniquement l'élément de condensateur. Par exemple, l'organe de contention peut être en contact avec une surface intérieure d'une ou plusieurs parois latérales, une paroi externe, un couvercle, etc. Sur la figure 1, par exemple, l'organe de contention polymère 197 est en contact avec une surface intérieure 107 de la paroi latérale 124 et une surface intérieure 109 de la paroi externe 123. Tout en étant en contact avec le boîtier, il est néanmoins souhaité qu'au moins une portion de la cavité définie par le boîtier reste inoccupée pour permettre au gaz inerte de s'écouler à travers la cavité et limiter le contact de l'électrolyte solide avec l'oxygène. Par exemple, au moins environ 5 % du volume de cavité restent typiquement inoccupés par l'élément de condensateur et l'organe de contention polymère, et dans certains modes de réalisation, d'environ 10 % à environ 50 % du volume de cavité. Dans certains modes de réalisation, on peut employer des organes de connexion au sein de la cavité intérieure du boîtier pour faciliter la connexion aux terminaisons externes, qui sont décrites plus en détail ci-dessous. Par exemple, en se référant à nouveau à la figure 1, l'ensemble de condensateur 100 peut inclure un organe de connexion 162 qui est formé d'une première portion 167 et d'une seconde portion 165. L'organe de connexion 162 peut être formé de matériaux conducteurs, tels qu'un métal. La première portion 167 et la seconde portion 165 peuvent être des pièces solidaires ou séparées qui sont connectées ensemble, soit directement, soit via un élément conducteur additionnel (par exemple, un métal). Dans le mode de réalisation illustré, la seconde portion 165 est fournie dans un plan qui est généralement parallèle à une direction longitudinale dans laquelle le fil conducteur 6 s'étend (par exemple, dans la direction y). La première portion 167 est « debout » dans le sens où elle est fournie dans un plan qui est généralement perpendiculaire à la direction longitudinale dans laquelle le fil conducteur 6 s'étend. De cette manière, la première portion 167 peut limiter le mouvement du fil conducteur 6 dans la direction horizontale pour renforcer le contact de surface et la stabilité mécanique pendant l'utilisation. Si on le souhaite, on peut employer un matériau isolant 7 (par exemple, une rondelle en TeflonTM) autour du fil conducteur 6. La première portion 167 peut posséder une région de montage (non montrée) qui est connectée au fil conducteur d'anode 6. La région peut avoir une « forme de U » pour accentuer encore le contact de surface et la stabilité mécanique du fil conducteur 6. La connexion de la région au fil conducteur 6 peut être accomplie en utilisant l'une quelconque de diverses techniques connues, telles que soudage, soudage au laser, adhésifs conducteurs, etc. Dans un mode de réalisation particulier, par exemple, la région est soudée au laser au fil conducteur d'anode 6. Quelle que soit la technique choisie, toutefois, la première portion 167 peut contenir le fil conducteur d'anode 6 en alignement horizontal substantiel pour renforcer encore la stabilité dimensionnelle de l'ensemble de condensateur 100. En se référant à nouveau à la figure 1, il est montré un mode de réalisation de la présente invention dans lequel l'organe de connexion 162 et l'élément de condensateur 120 sont connectés au boîtier 122 et aux terminaisons d'anode et de cathode 127 et 129, qui sont évoquées plus en détail ci-dessous. Le boîtier 122 de ce mode de réalisation inclut une paroi externe 123 et deux parois latérales opposées 124 entre lesquelles une cavité 126 est formée, laquelle inclut un élément de condensateur 120. La paroi externe 123 et les parois latérales 124 peuvent être formées d'une ou plusieurs couches d'un matériau de métal, plastique ou céramique tel que décrit ci-dessus. Bien que non requis, la terminaison d'anode 127 peut contenir une portion interne 127a qui est positionnée au sein du boîtier 122 et connectée électriquement à l'organe de connexion 162 et une portion externe 127b qui est positionnée à l'extérieur du boîtier 122 pour fournir une surface de montage 201. De même, la terminaison de cathode 129 peut contenir une portion interne 129a qui est positionnée au sein du boîtier 122 et connectée électriquement à l'électrolyte solide de l'élément de condensateur 120 et une portion externe 129b qui est positionnée à l'extérieur du boîtier 122 pour fournir une surface de montage 203. Il convient de comprendre qu'il n'est pas nécessaire de positionner l'intégralité de la portion à l'intérieur ou à l'extérieur du boîtier. Il convient également de comprendre que l'on peut éliminer la portion interne des terminaisons si on le souhaite. Dans le mode de réalisation illustré, une trace 15 conductrice 127c s'étend dans la paroi externe 123 du boîtier pour connecter la portion interne (première région) 127a et la portion externe (seconde région) 127b. De façon similaire, une trace conductrice 129c s'étend dans la paroi externe 123 du 20 boîtier pour connecter la portion interne (première région) 127a et la portion externe (seconde région) 127b. Les traces conductrices et/ou régions des terminaisons peuvent être séparées ou solidaires. En plus de s'étendre à travers la paroi externe du boîtier, 25 les traces peuvent également être positionnées à d'autres emplacements, comme de façon externe à la paroi externe. Bien entendu, la présente invention n'est en aucune manière limitée à l'utilisation de traces conductrices pour former les terminaisons 30 souhaitées. La connexion des portions de terminaison externes 127 et 129 à l'élément de condensateur 120 peut généralement être réalisée en utilisant toute technique connue, telle que le soudage, le soudage laser, des adhésifs conducteurs, etc. Dans un mode de 35 réalisation particulier, par exemple, un adhésif conducteur 131 est utilisé pour connecter la seconde portion 165 de l'organe de connexion 162 à la terminaison d'anode 127. De même, un adhésif conducteur 133 peut également être utilisé pour connecter la cathode de l'élément de condensateur 120 à la terminaison de cathode 129. Les adhésifs conducteurs peuvent être formés de particules de métal conductrices contenues dans une composition de résine. Les particules de métal peuvent être en argent, cuivre, or, platine, nickel, zinc, bismuth, etc. La composition de résine peut inclure une résine thermodurcissable (par exemple, une résine époxy), un agent de vulcanisation (par exemple, un anhydride d'acide) et un agent de couplage (par exemple, des agents de couplage au silane). Les adhésifs conducteurs convenables sont décrits dans la publication de demande de brevet U.S. n° 2006/0 038 304 d'Osako et al. Une fois connecté de la manière souhaitée, l'emballage résultant est obturé hermétiquement comme 20 décrit ci-dessus. En se référant à nouveau à la figure 1, par exemple, le boîtier 122 peut également inclure un couvercle 125 qui est placé sur une surface supérieure de parois latérales 124 après que l'élément de condensateur 120 et l'organe de contention 25 polymère 197 sont positionnés au sein du boîtier 122. Le couvercle 125 peut être formé d'une céramique, d'un métal (par exemple, fer, cuivre, nickel, cobalt, etc. ainsi que de leurs alliages), de plastique, etc. Si on le souhaite, on peut disposer un organe 30 d'obturation 187 entre le couvercle 125 et la paroi latérale 124 pour contribuer à former un bon joint. Dans un mode de réalisation, par exemple, l'organe d'obturation peut également inclure un joint verre-métal, un joint torique Kovar® (Goodfellow Camridge, 35 Ltd.), etc. La hauteur des parois latérales 124 est généralement telle que le couvercle 125 ne vient en contact avec aucune surface de l'élément de condensateur 120 de sorte qu'il ne soit pas contaminé. L'organe de contention polymère 197 peut venir ou ne pas venir en contact avec le couvercle 125. Lorsqu'il est placé dans la position souhaitée, le couvercle 125 est obturé hermétiquement sur les parois latérales 124 à l'aide de toute technique connue, telle que soudage (par exemple soudage par résistance, soudage laser, etc.) brasage tendre, etc. L'obturation hermétique s'effectue généralement en présence des gaz inertes comme décrit ci-dessus de sorte que l'ensemble résultant soit sensiblement dépourvu de gaz réactifs, tels que l'oxygène ou la vapeur d'eau. Il convient de comprendre que les modes de réalisation décrits ne sont donnés qu'à titre d'exemple, et que diverses autres configurations peuvent être employées dans la présente invention pour obturer hermétiquement un élément de condensateur au sein d'un boîtier. En se référant à la figure 3, par exemple, il est montré un autre mode de réalisation d'un ensemble de condensateur 200 qui emploie un boîtier 222 qui inclut une paroi externe 123 et un couvercle 225 entre lesquels une cavité 126 est formée, laquelle inclut l'élément de condensateur 120 et un organe de contention polymère 197 facultatif. Le couvercle 225 inclut une paroi externe 223 qui est solidaire d'au moins une paroi latérale 224. Dans le mode de réalisation illustré, par exemple, deux parois latérales opposées 224 sont montrées en coupe. Les parois externes 223 et 123 s'étendent toutes deux dans une direction longitudinale, (direction y) et sont généralement parallèles l'une à l'autre et à la direction longitudinale du fil conducteur d'anode 6. La paroi latérale 224 s'étend depuis la paroi externe 223 dans une direction qui est généralement perpendiculaire à la paroi externe 123. Une extrémité distale 500 du couvercle 225 est définie par la paroi externe 223 et une extrémité proximale 501 est définie par une lèvre 253 de la paroi latérale 224. La lèvre 253 s'étend depuis la paroi latérale 224 dans la direction longitudinale, qui peut être généralement parallèle à la direction longitudinale de la paroi externe 123. L'angle entre la paroi latérale 224 et la lèvre 253 peut varier, mais est typiquement d'environ 60° à environ 120°, dans certains modes de réalisation d'environ 70° à environ 110°, et dans certains modes de réalisation, d'environ 80° à environ 100° (par exemple, environ 90°). La lèvre 253 définit également un bord périphérique 251, qui peut être généralement perpendiculaire à la direction longitudinale dans laquelle la lèvre 253 et la paroi externe 123 s'étendent. Le bord périphérique 251 est localisé au-delà de la périphérie externe de la paroi latérale 224 et peut être généralement coplanaire avec un bord 151 de la paroi externe 123. La lèvre 253 peut être obturée sur la paroi externe 123 en utilisant toute technique connue, telle que le soudage (par exemple par résistance ou laser), le brasage tendre, une colle, etc. Par exemple, dans le mode de réalisation illustré, un organe d'obturation 287 est employé (par exemple, un joint verre-métal, un joint torique Kovar®, etc.) entre les composants pour faciliter leur attache. Néanmoins, l'utilisation d'une lèvre décrite ci-dessus peut permettre une connexion plus stable entre les composants et améliorer le joint et la stabilité mécanique de l'ensemble de condensateur. Les modes de réalisation évoqués ci-dessus ne se réfèrent qu'à un seul élément de condensateur. Il faut 35 également comprendre, toutefois, que de multiples éléments de condensateur (par exemple, 2, 3, etc.) peuvent également être obturés hermétiquement au sein d'un boîtier. Les éléments de condensateur multiples peuvent être attachés au boîtier en utilisant l'une quelconque des diverses techniques différentes. En se référant à la figure 4, par exemple, un mode de réalisation particulier d'un ensemble de condensateur 400 qui contient deux éléments de condensateur est montré et sera décrit à présent plus en détail. Plus particulièrement, l'ensemble de condensateur 400 inclut un premier élément de condensateur 420a en communication électrique avec un second élément de condensateur 420b. Dans ce mode de réalisation, les éléments de condensateur sont alignés de sorte que leurs surfaces majeures soient dans une configuration horizontale. A savoir, une surface majeure de l'élément de condensateur 420a définie par ses largeur (direction x) et longueur (direction y) est positionnée à proximité d'une surface majeure correspondante de l'élément de condensateur 420b. Ainsi, les surfaces majeures sont généralement coplanaires. En variante, les éléments de condensateur peuvent être agencés de sorte que leurs surfaces majeures ne soient pas coplanaires, mais perpendiculaires l'une à l'autre dans une certaine direction, telle que la direction z ou la direction x. Bien entendu, les éléments de condensateur n'ont pas besoin de s'étendre dans la même direction. Les éléments de condensateur 420a et 420b sont positionnés au sein d'un boîtier 422 qui contient une paroi externe 423 et des parois latérales 424 et 425 qui définissent ensemble une cavité 426. Bien que non montré, on peut employer un couvercle qui couvre les surfaces supérieures des parois latérales 424 et 425 et obture l'ensemble 400 comme décrit ci-dessus. Un organe de contention polymère peut facultativement être employé pour contribuer à limiter la vibration des éléments de condensateur. Sur la figure 4, par exemple, des organes de contention polymère séparés 497a et 497b sont positionnés à proximité de et en contact avec les éléments de condensateur 420a et 420b, respectivement. Les organes de contention polymère 497a et 497b peuvent être positionnés dans divers emplacements différents. En outre, l'un des organes de contention peut être éliminé, ou bien on peut employer des organes de contention additionnels. Dans certains modes de réalisation, par exemple, on peut souhaiter employer un organe de contention polymère entre les éléments de condensateur pour améliorer encore la stabilité mécanique. En se référant à nouveau à la figure 4, par exemple, les éléments de condensateur sont montrés connectés en parallèle à une terminaison de cathode commune 429. L'ensemble de condensateur 400 inclut également des organes de connexion 427 et 527 qui sont connectés à des fils conducteurs d'anode 406a et 406b, respectivement, des éléments de condensateur 420a et 420b. Plus particulièrement, l'organe de connexion 427 contient une portion debout 465 et une portion plane 463 qui est en connexion avec une terminaison d'anode (non montrée). De même, l'organe de connexion 527 contient une portion debout 565 et une portion plane 563 qui est en connexion avec une terminaison d'anode (non montrée). Bien entendu, il convient de comprendre que l'on peut également employer une grande variété d'autres types de mécanismes de connexion. III. Terminaisons Quelle que soit la configuration particulière du 35 boîtier et/ou de l'élément ou des éléments de condensateur, ou la manière dont ils sont connectés, la portion externe d'une ou plusieurs des terminaisons (par exemple, des tampons, des feuilles, des plaques, des cadres, etc.) est formée de telle manière qu'elle puisse réduire la probabilité de déstratification depuis la carte de circuit. Plus particulièrement, la portion externe peut s'étendre vers l'extérieur au-delà du périmètre d'une surface du boîtier pour augmenter le degré de contact de surface entre l'ensemble de condensateur et la carte sur laquelle il est monté. Par exemple, dans certains modes de réalisation, la surface inférieure du boîtier peut avoir une périphérie externe définie par sa longueur dans la direction longitudinale (par exemple, la direction dans laquelle le fil conducteur d'anode s'étend) et une largeur dans la direction transversale. Dans de tels modes de réalisation, une ou plusieurs des terminaisons externes peuvent s'étendre au-delà de la périphérie de la surface inférieure du boîtier dans la direction transversale. En variante ou en plus de la direction transversale, une ou plusieurs des terminaisons externes peuvent également s'étendre au-delà de la périphérie externe dans la direction longitudinale. En se référant à nouveau aux figures 1 et 2, par exemple, il est montré un mode de réalisation particulier dans lequel le boîtier 222 définit une surface inférieure 171. La surface inférieure 171 a une périphérie externe 400 définie par sa longueur le long de l'axe y (par exemple, la direction longitudinale) et sa largeur le long de l'axe x (par exemple, la direction transversale). Comme montré, la portion de terminaison d'anode externe 127b et la portion de terminaison de cathode externe 129b sont localisées à proximité de la surface inférieure 171 et s'étendent au-delà de la périphérie 400 le long de l'axe x. Bien entendu, la direction particulière de l'extension n'est pas critique, et les portions 127b et/ou 129b peuvent également s'étendre dans diverses autres directions au-delà de la périphérie 400, telles que le long de l'axe y. En outre, il convient également de comprendre qu'une portion de terminaison externe peut également s'étendre depuis d'autres surfaces du boîtier outre la surface inférieure, telles que la surface supérieure, la surface arrière, etc. Typiquement, toutefois, au moins l'une des portions de terminaison externes est fournie dans un plan qui est généralement parallèle à la surface de boîtier à laquelle elle est adjacente. Par exemple, dans le mode de réalisation montré sur les figures 1 et 2, la portion de terminaison d'anode externe 127b et la terminaison de cathode externe 129b sont fournies dans un plan qui est généralement parallèle à la surface inférieure 171 du boîtier 222. Comme indiqué ci-dessus, le degré auquel la portion de terminaison d'anode externe et/ou la portion 20 de terminaison de cathode externe s'étendent au-delà de la périphérie externe d'une surface de boîtier est sélectivement maîtrisé dans la présente invention pour atteindre un équilibre entre stabilité accrue et empreinte réduite de la carte de circuit. En se 25 référant à nouveau à la figure 2, par exemple, la portion de terminaison d'anode externe 127b s'étend sur une première distance « L1 » (par exemple, dans la direction x) au-delà de la périphérie 400 et la portion de terminaison de cathode externe 129b s'étend sur une 30 seconde distance « L2 » (par exemple, dans la direction x) au-delà de la périphérie 400. Les distances L1 et L2 peuvent être identiques ou différentes. Typiquement, le rapport entre la distance L1 et/ou la distance L2 et la dimension « L3 » de la 35 surface 171 du boîtier 222 dans la même direction (par exemple, la largeur dans la direction x) est typiquement d'environ 0,05 à environ 3,0, dans certains modes de réalisation d'environ 0,1 à environ 2,5, et dans certains modes de réalisation, d'environ 0,15 à environ 2,0. En fait, dans certains modes de réalisation, on peut souhaiter que les distances L1 et/ou L2 soient encore plus grandes que la dimension L3 de sorte que le « rapport » susmentionné soit plus grand que 1. Par exemple, la distance L1 et/ou la distance L2 peuvent être d'environ 0,25 à environ 50 millimètres, dans certains modes de réalisation d'environ 0,5 à environ 40 millimètres, et dans certains modes de réalisation, d'environ 1 à environ 20 millimètres, tandis que la dimension L3 du boîtier peut de même être d'environ 0,5 à environ 40 millimètres, dans certains modes de réalisation d'environ 2 à environ 30 millimètres, et dans certains modes de réalisation, d'environ 5 à environ 25 millimètres. Dans le mode de réalisation montré sur la figure 2, chaque côté de la portion de terminaison d'anode externe 127b s'étend sur la distance « L1 » au-delà de la périphérie 400 et chaque côté de la portion de terminaison de cathode externe 129b s'étend sur une distance « L2 » au-delà de la périphérie 400. Dans de tels cas, les valeurs pour L1 et/ou L2 peuvent être identiques ou différentes sur chaque côté de la terminaison respective. Il convient également de comprendre qu'un seul côté d'une terminaison peut s'étendre au-delà de la périphérie si on le souhaite. Les portions de terminaison externes 127b et 129b peuvent également avoir des dimensions « W1 » et « W2 » (par exemple, dans la direction y) qui sont transversales aux dimensions L1 et L2, respectivement. Les dimensions transversales peuvent, par exemple, varier d'environ 0,1 à environ 10 millimètres, dans certains modes de réalisation d'environ 0,2 à environ 8 millimètres, et dans certains modes de réalisation d'environ 0,5 à environ 5 millimètres, tandis que la dimension W3 du boîtier (par exemple, la longueur dans la direction y) peut être d'environ 2 à environ 30 millimètres, dans certains modes de réalisation d'environ 3 à environ 20 millimètres, et dans certains modes de réalisation, d'environ 4 à environ 15 millimètres. L'épaisseur des terminaisons peut également être sélectionnée pour accentuer la stabilité tout en minimisant encore l'épaisseur de l'ensemble de condensateur global. Par exemple, l'épaisseur peut varier d'environ 0,1 à environ 10 millimètres, dans certains modes de réalisation d'environ 0,2 à environ 8 millimètres, et d'environ 1 à environ 5 millimètres. Si on le souhaite, la surface des terminaisons peut être électroplaquée avec du nickel, de l'argent, de l'eau, de l'étain, etc. comme il est connu dans l'art pour s'assurer que la pièce finale puisse être montée sur la carte de circuit. Dans un mode de réalisation particulier, la ou les terminaisons sont déposées avec des flashs de nickels et d'argent, respectivement, et la surface de montage est également plaquée avec une couche de brasure tendre d'étain. Dans un autre mode de réalisation, la ou les terminaisons sont déposées avec des couches de métal externes fines (par exemple, d'or) sur une couche de métal de base (par exemple, un alliage de cuivre) pour augmenter encore la conductivité. Dans le mode de réalisation montré sur la figure 2, les portions de terminaison d'anode et de cathode externes sont généralement continues le long de l'intégralité de la dimension transversale (par exemple, dans la direction x) de la surface de boîtier 171. Toutefois, cela n'est pas nécessairement souhaité dans tous les modes de réalisation. En se référant à la figure 5, par exemple, il est illustré un mode de réalisation en variante dans lequel une portion de terminaison d'anode externe 627 s'étend au-delà d'une périphérie 700 d'une surface 771 d'un boîtier 772 dans une direction (par exemple, le long de l'axe x), tandis qu'une portion de terminaison de cathode externe 629 s'étend au-delà de la périphérie 700 dans la direction opposée. Ainsi, dans ce mode de réalisation particulier, les portions de terminaison externes 627 et 629 sont discontinues le long de la dimension transversale de la surface de boîtier. Un mode de réalisation similaire est également montré sur la figure 6. Dans ce mode de réalisation particulier, il est montré une portion de terminaison d'anode externe 727 qui est discontinue à travers une surface 871 d'un boîtier 872, mais s'étend néanmoins au-delà de la périphérie 800 dans deux directions opposées (par exemple, le long de l'axe x). De même, il est montré une terminaison de cathode 729 qui est discontinue et s'étend au-delà de la périphérie 800 dans deux directions opposées le long de l'axe x. Cette configuration peut être particulièrement bénéfique pour les modes de réalisation qui emploient de multiples éléments de condensateurs, tels que montrés sur la figure 4 et évoqués ci-dessus. En outre, une ou plusieurs terminaisons externes peuvent également être pliées ou courbées vers le haut de sorte que la terminaison externe forme un « J » ou un « L », conduisant à une terminaison qui est adjacente à la fois à la surface extérieure du condensateur et soit à une paroi externe soit à une paroi latérale du condensateur, selon si la terminaison s'étend au-delà de la périphérie externe dans la direction transversale ou la direction longitudinale comme il est évoqué plus en détail ci-dessous en référence aux figures 7(a) à 9(b). En se référant à présent aux figures 7(a) à 8(b), par exemple, il est montré un mode de réalisation particulier dans lequel le boîtier 922 définit une surface inférieure 971. La surface inférieure 971 a une périphérie externe 900 définie par sa longueur le long de l'axe y (par exemple, la direction longitudinale) et par sa largeur le long de l'axe x (par exemple, la direction transversale). Comme montré, la portion de terminaison d'anode externe 127b et la portion de terminaison de cathode externe 129b sont localisées à proximité de la surface inférieure 971 et s'étendent au-delà de la périphérie 900 le long de l'axe y dans la direction longitudinale. Sur les figures 7(a) et 8(a), les portions de terminaison externes 127b et 129b sont fournies dans un plan qui est généralement parallèle à la surface de boîtier à laquelle elles sont adjacentes. Par exemple, dans le mode de réalisation montré sur la figure 7(a), la portion de terminaison d'anode externe 127b et la portion de terminaison de cathode externe 129b sont fournies dans un plan qui est généralement parallèle à la surface inférieure 971 du boîtier 922. Sur les figures 7(b) et 8(b), la portion de terminaison d'anode externe 127b et la portion de terminaison de cathode externe 129b sont également pliées ou courbées de sorte que les terminaisons forment chacune un « J » ou un « L » contre deux surfaces du boîtier 922. Ainsi, au moins un côté de la portion de terminaison d'anode 127b ou de la portion de terminaison de cathode 129b est perpendiculaire à la surface inférieure et adjacent à une paroi latérale 124 du boîtier 922. Par exemple, sur les figures 7(b) et 8(b), la portion de terminaison d'anode externe 127b et la portion de terminaison de cathode externe 129b sont toutes deux adjacentes à la surface inférieure 971 et la paroi latérale 124 du boîtier 922. On pense que les configurations en forme de « J » ou de « L » des terminaisons d'anode et de cathode externes 127b et 129b contribuent à la stabilité mécanique de l'ensemble de condensateur dans des conditions extrêmes. Comme indiqué ci-dessus, le degré auquel la portion de terminaison d'anode externe et/ou la portion de terminaison de cathode externe s'étendent au-delà de la périphérie externe d'une surface de boîtier est sélectivement maîtrisé dans la présente invention pour atteindre un équilibre entre stabilité accrue et empreinte réduite de la carte de circuit. En se référant à nouveau à la figure 7(a), par exemple, la portion de terminaison d'anode externe 127b s'étend sur une première distance « L1 » (par exemple, dans la direction y) au-delà de la périphérie 900 et la portion de terminaison de cathode externe 129b s'étend sur une seconde distance « L2 » (par exemple, dans la direction y) au-delà de la périphérie 900 dans la direction longitudinale. Dans de tels cas, les valeurs pour L1 et/ou L2 peuvent être identiques ou différentes sur chaque côté de la terminaison respective. Il convient également de comprendre que seul un côté d'une terminaison peut s'étendre au-delà de la périphérie si on le souhaite. Typiquement, le rapport entre la distance L1 et/ou la distance L2 et la dimension « L3 » de la surface 971 du boîtier 922 dans la même direction (par exemple, la longueur dans la direction y) est typiquement d'environ 0,05 à environ 2, dans certains modes de réalisation d'environ 0,10 à environ 1,75, et dans certains modes de réalisation, de 0,15 à environ 1,5. Dans certains modes de réalisation, on peut souhaiter que les distances L1 et/ou L2 soient encore plus grandes que la dimension L3 de sorte que le « rapport » susmentionné soit plus grand que 1, alors que dans d'autres modes de réalisation, on peut souhaiter que les distances L1 et/ou L2 soient inférieures à la dimension L3 de sorte que le « rapport » susmentionné soit inférieur à 1. Par exemple, la distance L1 et/ou la distance L2 peuvent être d'environ 0,25 à environ 50 millimètres, dans certains modes de réalisation d'environ 0,5 à environ 40 millimètres, et dans certains modes de réalisation, d'environ 1 à environ 30 millimètres, tandis que la dimension L3 du boîtier peut de même être d'environ 0,5 à environ 40 millimètres, dans certains modes de réalisation d'environ 2 à environ 30 millimètres, et dans certains modes de réalisation, d'environ 5 à environ 25 millimètres. En outre, sur les figures 7(a) à 8(b), il est montré une dimension H qui correspond à la hauteur de la paroi latérale 124 de l'ensemble de boîtier 922 qui 20 est perpendiculaire à la surface inférieure 971. Quelle que soit la valeur de la dimension H, il faut comprendre que les distances L1 et/ou L2 peuvent être inférieures, supérieures, ou égales à la dimension H. Par exemple, le rapport entre les distances L1 et/ou L2 25 et la dimension H de la paroi latérale 124 du boîtier 922 lorsque les portions de terminaison d'anode et de cathode externes sont pliées sur la paroi latérale 124 peut être d'environ 0,1 à environ 2, comme de 0,15 à environ 1,5, comme de 0,2 à environ 1,0. 30 Ainsi, lorsque les portions de terminaison d'anode et de cathode externes 127b et 129b sont pliées ou courbées de sorte que les portions ou côtés représentés par les distances L1 et L2 sont adjacents à ou en contact avec les parois latérales 124 et 35 perpendiculaires à la surface 971, comme le montrent les figures 7(b) et 8(b), les portions de terminaison peuvent s'étendre contre la paroi latérale sur une distance qui est inférieure à la dimension H de la paroi latérale 124, comme le montre la figure 7(b), peuvent s'étendre contre la paroi latérale sur une distance qui est égale à la dimension H de la paroi latérale 124, comme le montre la figure 8(b), ou peuvent s'étendre au-delà de la dimension H de la paroi latérale 124 (non montré). Dans tous les cas, la configuration en forme de « J » ou « L » résultante des terminaisons d'anode et de cathode externes 127b et 129b due au pliage ou au courbage d'au moins un côté des portions de terminaison externes contre les parois latérales 124 du boîtier 922 accentue la stabilité mécanique du condensateur décrit. Ensuite, comme le montre la figure 8(a), les portions de terminaison externes 127b et 129b peuvent également avoir des dimensions « Wl» et « W2 » (par exemple, dans la direction x) qui sont transversales aux dimensions L1 et L2, respectivement. Les dimensions transversales peuvent être supérieures, égales ou inférieures à la dimension du boîtier, W3. A titre d'exemple, W1 et W2 peuvent varier d'environ 0,1 à environ 30 millimètres, dans certains modes de réalisation d'environ 0,2 à environ 20 millimètres, et dans certains modes de réalisation d'environ 0,5 à environ 15 millimètres, tandis que la dimension du boîtier W3 (par exemple, la longueur dans la direction x) peut être d'environ 2 à environ 30 millimètres, dans certains modes de réalisation d'environ 3 à environ 20 millimètres, et dans certains modes de réalisation, d'environ 4 à environ 15 millimètres. Dans le mode de réalisation montré sur la figure 8(a), la portion de terminaison de cathode externe 129b est généralement continue sur la dimension transversale entière (par exemple, dans la direction x) de la surface de boîtier 971, alors que la portion de terminaison d'anode externe 127b n'est pas continue sur la dimension transversale entière de la surface 971. Il faut toutefois comprendre que les portions de terminaison d'anode et de cathode externes peuvent toutes deux être généralement continues le long de la dimension transversale entière. Il convient également de comprendre que les portions de terminaison d'anode et de cathode externes pourraient toutes deux ne pas être généralement continues le long de la dimension transversale entière. Que les portions de terminaison soient ou non continues le long de la dimension transversale entière, le courbage ou le pliage des portions de terminaison 127b et 129b contre la paroi latérale 124 accentue la stabilité du condensateur dans des conditions extrêmes. En se référant à présent aux figures 9(a) et 9(b), il est montré un mode de réalisation d'un ensemble de condensateur similaire à celui décrit sur les figures 2, 5 et 6, sauf que sur la figure 9(b), les portions de terminaison d'anode et de cathode externes 127b et 129b qui s'étendent dans une direction transversale (par exemple la direction x) au-delà de la périphérie 1000 du boîtier de condensateur 1022 sont pliées ou courbées de sorte que les terminaisons d'anode et de cathode ont généralement une forme de « J » ou une forme de « L », où les portions ou côtés courbés ou pliés s'étendent contre la paroi externe 123 du boîtier 1022 dans une direction qui est perpendiculaire à la surface 1071. De cette manière, l'ensemble de condensateur est pourvu d'une stabilité mécanique additionnelle dans des conditions extrêmes. Généralement, sur les figures 9(a) et 9(b), il est 35 montré une dimension H qui correspond à la hauteur de la paroi externe 123 de l'ensemble boîtier 1022 qui est perpendiculaire à la surface inférieure 1071. Indépendamment de la valeur de la dimension H, il faut comprendre que les distances L1 et/ou L2 peuvent être inférieures, supérieures, ou égales à la dimension H. A titre d'exemple, le rapport entre les distances L1 et/ou L2 et la dimension H de la paroi externe 123 du boîtier 1022 lorsque les portions de terminaison d'anode et de cathode externes sont pliées sur la paroi externe 123, peut être d'environ 0,1 à environ 2, tel que d'environ 0,15 à environ 1,5, tel que d'environ 0,2 à environ 1,0. Ainsi, lorsque les portions de terminaison d'anode et de cathode externes 127b et 129b sont pliées ou courbées de sorte que les portions ou côtés représentés par les distances L1 et L2 sont adjacents à ou en contact avec la paroi externe 123 et perpendiculaires à la surface 1071, comme le montrent les figures 9(a) et 9(b), les portions de terminaison peuvent s'étendre contre la paroi latérale sur une distance qui est inférieure à la dimension H de la paroi externe 123, comme le montre la figure 9(b), peuvent s'étendre contre la paroi externe sur une distance qui est égale à la dimension H de la paroi externe 123, comme le montre la figure 9(b), ou peuvent s'étendre au-delà de la dimension H de la paroi externe 123 (non montré). Dans tous les cas, la configuration en forme de « J » ou « L » résultante des terminaisons d'anode et de cathode externes 127b et 129b due au pliage ou au courbage d'au moins un côté des portions de terminaison externes contre les parois externes 123 du boîtier 1022 accentue la stabilité mécanique du condensateur divulgué. Comme conséquence de la présente invention, l'ensemble de condensateur peut afficher une bonne 35 stabilité et d'excellentes propriétés électriques même lorsqu'il est exposé à des environnements de haute température et haute tension. Par exemple, l'ensemble de condensateur peut afficher une « tension de claquage » (tension à laquelle le condensateur subit une défaillance) relativement élevée, telle que d'environ 35 volts ou plus, dans certains modes de réalisation d'environ 50 volts ou plus, dans certains modes de réalisation d'environ 60 volts ou plus, et dans certains modes de réalisation, d'environ 60 volts à environ 100 volts, telle que déterminée en augmentant la tension appliquée par incréments de 3 volts jusqu'à ce que le courant de fuite atteigne 1 mA. De même, le condensateur peut être capable de subir des courants de surtension relativement élevés, ce qui est également commun dans des applications de haute tension. Le pic de courant de surtension peut, par exemple, être d'environ 2 fois la tension nominale ou plus, tel que dans une plage d'environ 40 Amps ou plus, dans certains modes de réalisation d'environ 60 Amps ou plus, et dans certains modes de réalisation, d'environ 120 Amps à environ 250 Amps. La capacité peut de même être d'environ 1 milliFarad par centimètre carré (« mF/cm2 ») ou plus, dans certains modes de réalisation d'environ 2 mF/cm2 ou plus, dans certains modes de réalisation d'environ 5 à environ 50 mF/cm2, et dans certains modes de réalisation, d'environ 8 à environ 20 mF/cm2. La capacité peut être déterminée à une fréquence de service de 120 Hz et une température de 25°C. De plus, l'ensemble de condensateur peut également afficher un pourcentage relativement élevé de sa capacité humide, qui lui permet de n'avoir qu'une petite perte de capacité et/ou une petite fluctuation en présence de l'humidité de l'atmosphère. Cette caractéristique de performance est quantifiée par le « pourcentage de capacité sec à humide » qui est déterminé par l'équation : Capacité sec à humide = (1-(Humide-Sec]/Humide))x100 L'ensemble de condensateur de la présente invention, par exemple, peut afficher un pourcentage de capacité sec à humide d'environ 80 % ou plus, dans certains modes de réalisation d'environ 85 % ou plus, dans certains modes de réalisation d'environ 90 % ou plus, et dans certains modes de réalisation d'environ 92 % à 100 %. L'ensemble de condensateur peut également avoir une résistance-série équivalente (« RSE ») de moins d'environ 50 ohms, dans certains modes de réalisation de moins d'environ 25 ohms, dans certains modes de réalisation d'environ 0,01 à environ 10 ohms, et dans certains modes de réalisation d'environ 0,05 à environ 5 ohms, mesurée à une fréquence de service de 100 kHz. De plus, le courant de fuite, qui se réfère généralement au courant passant d'un conducteur à un conducteur adjacent à travers un isolant, peut être maintenu à des niveaux relativement bas. Par exemple, la valeur numérique du courant de fuite normalisé d'un condensateur de la présente invention est, dans certains modes de réalisation, inférieure à environ 1 laA/pF*V, dans certains modes de réalisation inférieure à environ 0,5 pA/pF*V, et dans certains modes de réalisation inférieure à environ 0,1 pA/pF*V, où pA représente les microampères et PF*V représente le produit de la capacité et de la tension nominale. Les propriétés électriques, telles que décrites ci-dessus, peuvent même être maintenues après vieillissement pendant une durée substantielle à de hautes températures. Par exemple, on peut maintenir les valeurs pendant environ 100 heures ou plus, dans certains modes de réalisation d'environ 300 heures à environ 3 000 heures, et dans certains modes de réalisation d'environ 400 heures à environ 2 500 heures (par exemple, 500 heures, 600 heures, 700 heures, 800 heures, 900 heures, 1 000 heures, 1 100 heures, 5 1 200 heures ou 2 000 heures) à des températures allant d'environ 100°C à environ 250°C, et, dans certains modes de réalisation d'environ 100°C à environ 225°C, et dans certains modes de réalisation, d'environ 110°C à environ 225°C (par exemple, 100°C, 125°C, 150°C, 10 175°C ou 200°C) La présente invention peut être mieux comprise en référence à l'exemple suivant. Procédures d'essai Essai de vibration à 23°C et 125°C 15 On a réalisé un essai de vibration en conformité avec la norme IEC 68-2-6. Plus particulièrement, on a attaché initialement le produit sur une carte de circuit imprimé par une pâte de brasure tendre Sn96,5- 576 (EFD, Inc, Etats-Unis, 85,4 à 88,3 % en poids 20 d'étain, 2,5 à 2,9 % en poids d'argent, 0,4 à 0,5 % en poids de cuivre et le reste de colophane organique et de solvants organiques). Ensuite, on a monté mécaniquement la carte sur une table de vibration et on a soumis les pièces à la plage de fréquences entière de 25 10 Hz à 2 000 Hz puis on l'a renvoyée à 10 Hz et inversée en 20 minutes. On a réalisé ce cycle 12 fois dans chacune des directions orthogonales (un total de 36 fois) de sorte qu'un mouvement était appliqué pendant une période totale d'approximativement 30 12 heures. L'amplitude de vibration était de 3,0 mm de 10 Hz à la fréquence de transition supérieure puis à une accélération de 20 g jusqu'à 2 000 Hz. On a réalisé les essais à 23°C ± 2°C en utilisant un équipement Derritron VP85/TW6000. On a réalisé les essais à 125°C + 5°C en utilisant un équipement LDS V850 et un four à haute température (Kittec). Résistance-série équivalente (RSE) On peut mesurer la résistance-série équivalente en utilisant un compteur Keithley 3330 Precision LCZ avec une polarisation continue de 2,2 volts Kelvin Leads en utilisant un signal sinusoïdal pic à pic de 0,5 volt. La fréquence de service était de 100 Hz et la température était de 23°C ± 2°C. Capacité On a mesuré la capacité en utilisant un compteur Keithley 3330 Precision LCZ avec des Kelvin Leads avec une polarisation continue de 2,2 volts et un signal sinusoïdal pic à pic de 0,5 volt. La fréquence de service était de 120 Hz et la température était de 23°C ± 2°C. Courant de fuite On a mesuré le courant de fuite (« CF ») en utilisant une machine d'essai de fuite qui mesure le 20 courant de fuite à une température de 25°C et à la tension nominale après un minimum de 60 secondes. Exemple On a anodisé une anode de tantale (4,80 mm x 5,25 mm x 2,60 mm) à 118 V dans un électrolyte liquide 25 à 47 pF. On a ensuite formé un revêtement conducteur par immersion de l'anode entière dans une solution aqueuse de nitrate de manganèse (II) avec différentes masses volumiques puis par décomposition à 250°C. On a ensuite revêtu la pièce avec du graphite et de 30 l'argent. On a utilisé un matériau de grille de connexion à base de cuivre pour finir le procédé d'assemblage. On a attaché un seul organe de connexion de cathode à la surface inférieure de l'élément de condensateur en utilisant un adhésif d'argent. On a 35 ensuite soudé au laser le fil de tantale de l'élément de condensateur à un organe de connexion d'anode. Le boîtier avait des tampons de brasure tendre plaqués d'or sur la partie intérieure de fond du boîtier en céramique. Pour augmenter le degré de superficie 5 disponible pour brasage tendre à une carte de circuit, on a attaché quatre (4) terminaisons de cuivre externes (longueur de 13,00 mm, largeur de 2,00 mm et épaisseur de 0,1 mm) comme décrit ci-dessus et montré ici en utilisant la brasure tendre Ag72 (71,0 à 73,0 % en 10 poids d'argent et 27,0 à 29,0 % en poids de cuivre) à chaque tampon de brasure tendre plaqué d'or sur le boîtier. On a ensuite collé les organes de connexion d'anode et de cathode de la grille de connexion à une 15 terminaison de cathode en or et on les a soudés à une terminaison d'anode en or localisée à l'intérieur d'un boîtier en céramique ayant une longueur de 11,00 mm, une largeur de 12,00 mm et une épaisseur de 5,40 mm. L'adhésif employé pour les connexions était une pâte 20 d'argent (EPO-Tek E3035) et on a appliqué l'adhésif seulement entre les portions de grille de connexion et les tampons de brasure tendre plaqués d'or. Après séchage à 150°C pendant 2 heures, on a appliqué un matériau d'organe de contention polymère (mastic 25 résistant à la chaleur Dow Corning® 736) sur le sommet de l'anode des portions d'anode et de cathode de l'élément de condensateur et on l'a polymérisé à 23°C pendant 24 heures et après cela, on l'a séché à 165°C pendant 1,5 heure. Après cela, on a placé le couvercle 30 de Kovare sur le sommet du contenant. On a placé l'ensemble résultant dans une chambre de soudage et on l'a purgé avec du gaz azote pendant 120 minutes avant soudage par joints entre le joint torique et le couvercle. On a préparé quarante (40) pièces de cette 35 manière et on a évalué leur performance électrique (c'est-à-dire, le courant de fuite CF, la RSE et la capacité après vieillissement). La médiane des mesures conduites à 23°C et à 125°C après des essais de vibration est précisée ci-dessous. Conditions CF [pA] RSE [mOhm] Cap [pF] Avant les essais 1,9 54,4 116,8 Après vibration à 2,1 54,9 116,3 23°C Après vibration à 2,2 55,7 116,2 125°C Ces modifications et variations et autres de la présente invention peuvent être mises en pratique par l'homme du métier, sans s'écarter de l'esprit et de la portée de la présente invention. De plus, il convient de comprendre que des aspects des divers modes de réalisation peuvent être permutés à la fois en partie et en intégralité. Par ailleurs, l'homme du métier appréciera que la description précédente est donnée à titre d'exemple uniquement, et n'est pas censée limiter l'invention davantage décrite dans de telles revendications annexées. REVENDICATIONS1. Ensemble de condensateur (100) comprenant : un élément de condensateur (200) comprenant une 5 anode formée d'un corps poreux fritté anodiquement oxydé et d'un électrolyte solide revêtant l'anode ; un boîtier (122) qui définit une cavité intérieure au sein de laquelle l'élément de condensateur (120) est positionné et est obturé hermétiquement, où le boîtier 10 (122) contient une surface ayant une dimension dans une direction longitudinale et une dimension dans une direction transversale, la surface définissant en outre une périphérie externe ; une terminaison d'anode (127) qui est en connexion 15 électrique avec le corps d'anode, la terminaison d'anode (127) contenant une portion de terminaison d'anode externe (127b) qui est localisée à proximité de la surface du boîtier (122) ; et une terminaison de cathode (129) qui est en 20 connexion électrique avec l'électrolyte solide, la terminaison de cathode (129) contenant une portion de terminaison de cathode externe (129b) qui est localisée à proximité de la surface du boîtier (122) ; dans lequel la portion de terminaison d'anode 25 externe (127b), la portion de terminaison de cathode externe (129b), ou les deux s'étendent vers l'extérieur au-delà de la périphérie externe de la surface de boîtier dans la direction transversale sur une certaine distance. 30 2. Ensemble de condensateur (100) selon la revendication 1, dans lequel la portion de terminaison d'anode externe (127b), la portion de terminaison de cathode externe (129b), ou les deux ont au moins un côté qui s'étend vers l'extérieur au-delà de la 35 périphérie externe de la surface de boîtier dans ladirection transversale sur une certaine distance, dans lequel en outre le côté de la portion de terminaison d'anode externe (127b), le côté de la portion de terminaison de cathode externe (129b), ou les deux sont pliés à la périphérie externe, dans lequel le côté est adjacent à une paroi du boîtier (122) et perpendiculaire à la surface de boîtier. 3. Ensemble de condensateur (100) selon la revendication 1 ou 2, dans lequel la portion de terminaison d'anode externe (127b), la portion de terminaison de cathode externe (129b), ou les deux sont disposées dans un plan qui est généralement parallèle à la surface de boîtier. 4. Ensemble de condensateur (100) selon l'une quelconque des revendications précédentes, dans lequel la portion de terminaison d'anode externe (127b) s'étend au-delà de la périphérie externe de la surface de boîtier sur une première distance dans la direction transversale. 5. Ensemble de condensateur (100) selon la revendication 4, dans lequel le rapport entre la première distance et la dimension de la surface de boîtier dans la direction transversale est d'environ 0,05 à environ 3,0, et de préférence d'environ 0,10 à environ 2,5. 6. Ensemble de condensateur (100) selon la revendication 4, dans lequel la première distance est plus grande que la dimension du boîtier (122) dans la direction transversale. 7. Ensemble de condensateur (100) selon la revendication 4, dans lequel la première distance est d'environ 0,5 à environ 40 millimètres et la dimension de la surface de boîtier dans la direction transversale est d'environ 2 à environ 30 millimètres. 8. Ensemble de condensateur (100) selon la revendication 4, dans lequel chaque côté de la portion de terminaison d'anode externe (127b) s'étend vers l'extérieur au-delà du périmètre de la surface de boîtier. 9. Ensemble de condensateur (100) selon l'une quelconque des revendications précédentes, dans lequel la portion de terminaison de cathode externe (129b) s'étend au-delà de la périphérie externe de la surface de boîtier sur une seconde distance dans la direction transversale. 10. Ensemble de condensateur (100) selon la revendication 9, dans lequel le rapport entre la seconde distance et la dimension de la surface de boîtier dans la direction transversale est d'environ 0,05 à environ 3,0, et de préférence d'environ 0,10 à environ 2,5. 11. Ensemble de condensateur (100) selon la revendication 9, dans lequel la seconde distance est 20 plus grande que la dimension du boîtier (122) dans la direction transversale. 12. Ensemble de condensateur (100) selon la revendication 9, dans lequel la seconde distance est d'environ 0,5 à environ 40 millimètres et la dimension 25 de la surface de boîtier dans la direction transversale est d'environ 2 à environ 30 millimètres. 13. Ensemble de condensateur (100) selon la revendication 9, dans lequel chaque côté de la portion de terminaison de cathode externe (129b) s'étend vers 30 l'extérieur au-delà du périmètre de la surface de boîtier. 14. Ensemble de condensateur (100) selon l'une quelconque des revendications précédentes, dans lequel à la fois la portion de terminaison d'anode externe 35 (127b) et la portion de terminaison de cathode externe(129b) s'étendent vers l'extérieur au-delà de la périphérie externe. 15. Ensemble de condensateur (100) selon l'une quelconque des revendications précédentes, dans lequel la portion de terminaison de cathode externe (129b), la portion de terminaison d'anode externe (127b), ou les deux sont discontinues à travers la dimension transversale de la surface de boîtier. 16. Ensemble de condensateur (100) selon l'une 10 quelconque des revendications précédentes, dans lequel le corps poreux est formé de poudre d'oxyde de tantale ou de niobium. 17. Ensemble de condensateur (100) selon l'une quelconque des revendications précédentes, dans lequel 15 la cavité intérieure a une atmosphère gazeuse qui contient un gaz inerte. 18. Ensemble de condensateur (100) selon la revendication 17, dans lequel des gaz inertes constituent d'environ 50 % en poids à 100 % en poids de 20 l'atmosphère gazeuse. 19. Ensemble de condensateur (100) selon l'une quelconque des revendications précédentes, dans lequel le boîtier (122) est formé d'un métal, d'un plastique, d'une céramique ou d'une de leurs combinaisons. 25 20. Ensemble de condensateur (100) selon l'une quelconque des revendications précédentes, comprenant en outre un fil conducteur (6) qui s'étend dans la direction longitudinale à partir du corps poreux de l'anode, dans lequel le fil conducteur (6) est 30 positionné au sein de la cavité intérieure du boîtier (122). 21. Ensemble de condensateur (100) selon la revendication 20, comprenant en outre un organe de connexion (162) qui contient une première portion (167) 35 qui est positionnée généralement perpendiculairement àla direction longitudinale du fil conducteur d'anode (6) et lui est connectée. 22. Ensemble de condensateur (100) selon la revendication 21, dans lequel l'organe de connexion (162) contient en outre une seconde portion (165) qui est généralement parallèle à la direction longitudinale dans laquelle le fil conducteur d'anode (6) s'étend. 23. Ensemble de condensateur (100) selon la revendication 22, dans lequel la seconde portion (165) est positionnée au sein du boîtier (122) et est électriquement connectée à la portion de terminaison d'anode externe (127b).